FR 2133899 A1 19721201 FR 7213808 A 19720419 72 13808 1 2133899 La présente invention concerne l'obtention de films photographiques utilisés dans des procédés de diffusion-transfert, qui sont nouveaux et améliorés et qui sont conçus pour donner, comme une fonction du degré d'exposition ponctuel à la 5 lumière, après traitement par diffusion-transfert, une image de transfert en couleur. Comme décrit dans le brevet américain n° 3.415.644, une structure photosensible composite, conçue particulièrement pour une utilisation dans des procédés photographiques en couleur 10 par diffusion-transfert donnant des images pouvant être vues par réflexion, structure qui est composée de plusieurs couches essentielles comprenant, en succession, une couche opaque de dimensions stables, une ou plusieurs couches d'émulsion d 'halogénure d'argent à chacune desquelles est associée une matière formant une ima-15 ge en couleur qui est soluble et diffusible dans un milieu alcalin, à un premier pH, comme une fonction du degré d'exposition ponctuel de son émulsion d'halogénure d'argent associée à des radiations actiniques incidentes, une couche polyiftérisée conçue pour recevoir une matière solubilisée donnant une image en cou-20 leur et qui diffuse dans cette couche, une couche polymère contenant des groupes d'acidification en quantité suffisante pour réduire le pH d'une composition de traitement et la ramener du premier pH précité jusqu'à un second pH auquel la matière formant une image en couleur est sensiblement non diffusible, et une 25 couche transparente de dimensions stables, peut être exposée à des radiations actiniques incidentes et être traitée par interposition, entre la couche d'émulsion d'halogénure d'argent et la couche réceptrice d'image, d'une composition de traitement alcaline se trouvant au premier pH et contenant vin agent opacifiant, qui 30 peut réfléchir les radiations incidentes, en une quantité suffisante pour masquer la matière formant une image en couleur associée avec 1'émulsion d'halogénure d'argent. Dans un mode de réalisation préféré, la structure photosensible composite comprend un sachet frangible contenant la 35 composition de traitement alcaline se .trouvant au premier pH et un agent opacifiant, ce sachet étant fixé à demeure en travers d In bord avant de la structure composite, de sorte que,, lorsqu'une force de compression est appliquée sur le sachet, la composition de traitement soit expulsée entre les surfaces opposées de la eou-40 che réceptrice d'image et de l'émulsion d'halogénure dlargent iirr- ' bad origwm*! 72 13808 2 2133899 médiatement voisine. La composition de traitement liquide distribuée entre la couche réceptrice d'image et 1'émulsion d'halogénure d'argent imprègne les couches d'émulsion d'halogénure d'argent 5 de la structure photosensible composite pour amorcer le développement des images latentes qui y ont été formées lors de l'exposition. Comme une conséquence du développement des images latentes, la matière formant une image en couleur qui est associée à chacune des couches respectives d'émulsion d'halogénure d'ar-10 gent est immobilisée individuellement, comme une fonction du degré d'exposition point par point de la couche respective d'émulsion d'halogénure d'argent, ce qui détermine la distribution conformément à l'image de matières mobiles formant une image en couleur qui peuvent être transférées, par diffusion, à la couche récep-15 trice d'image, pour constituer l'image de transfert en couleur désirée. Après la formation notable d'une image en couleur dans la couche réceptrice d'image, une partie des ions de la composition de traitement alcaline est transférée, par diffusion, jusqu'à la couche de neutralisation polymère et ceci en une quantité 20 suffisante pour réduire l'alcalinité du film composite au second pH auquel la matière formant une image en couleur est sensiblement non diffusible, ce qui fait que tout transfert ultérieur de la matière formant une image en couleur se trouve sensiblement empêché. 25 On examine l'image de transfert en couleur, à la manière d'une image vue par réflexion, à travers la couche transparente de dimensions stables, contre le fond constitué par l'agent opacifiant, qui est distribué à titre de constituant de la composition de traitement, entre la couche réceptrice d'image et 30 la couche immédiatement adjacente d'émulsion d'halogénure d'argent. La couche d'opacification ainsi formée masque efficacement la matière formant une image en couleur résiduelle qui est retenue en association avec la couche d'émulsion d'halogénure d'argent après le traitement. 35 Dans le brevet américain n° 3.415..646, il est décrit que la couche de dimensions stables du film, qui est la plus proche de la couche ou des couches d'halogénures d'argent photosensibles, laisse passer les radiations actiniques et, comme décrit dans le brevet américain n° 8.-415.645, dans un tel 40 cas, un agent opacifiant peut se trouver initialement disposé BAD ORIGINAL 72 13308 3 2133899 dans le film, entre la couche réceptrice et la couche d'halogénure d'argent immédiatement voisine. Comme décrit dans les demandes de brevet américain nc 846.441 du 31 juillet 1969 et n° 3.646 du 19 janvier 1970, 5 le constituant opacifiant du film peut être facultativement disposé initialement sous forme d'une couche préformée, perméable à la composition de traitement, entre la couche réceptrice d'image et la couche d'halogénure d'argent immédiatement voisine, en une concentration qui, avant l'exposition, est insuffisante pour empê-10 cher la transmission à travers cette couche de radiations actiniques déterminant une exposition et qui, après le traitement, assure une opacification suffisante pour masquer la matière résiduelle formant une image en couleur, qui reste associée avec les couches d'émulsion d'halogénure d'argent du film, et, dans la 15 demande de brevet américain n° 43.7^-2 du 5 juin 1970* il est décrit que le composant opacifiant peut facultativement être formé initialement in situ , entre la couche réceptrice et la couche d'halogénure d'argent immédiatement voisine, pendant le traitement photographique du film. 20 Dans les demandes de brevet américain n° 786.352, du 23 décembre 1968 et 43.782 du 5 juin 1970, il est décrit que le constituant opacifiant comprend facultativement.un réactif acsorbant la lumière tel qu'un colorant, qui est présent sous une forme absorbante au premier pH et qui peut être converti pour être 25 amené sous une forme sensiblement non absorbante au second pH et dans les brevets américains n° 3.473.925 et 3.573.042 ainsi que dans la demande de brevet américain n° 864.397 du 7 octobre 1969i un constituant opacifiant et un constituant réfléchissant peuvent être interposés entre la couche d'halogénure d'argent et la couche 3C réceptrice par distribution sélective à partir d'un sachet composite ou de plusieurs sachets frangibles. Dans le brevet américain n° 3.573.043, il est décrit que la couche de neutralisation polymérisée peut être facultativement disposée entre la couche opaque de dimensions stables 35 et une couche essentielle immédiatement voisine, c'est-à-dire le composant halogénure d'argent/matière formant une image en couleur qui est immédiatement voisin, pour effectuer la "modulation" désirée du pH du milieu environnant du.film, et la demande de brevet américain n° 846,442 du 31 juillet 1969 décrit l'utilisation 40 d'un acide en particules distribué au sein du film pour effectuer \ 72 13808 4 2133899 la "modulation" "du pH du milieu environnant, tandis que' le brevet américain n° 3.573.044 décrit l'utilisation de couches à dimensions stables laissant passer les vapeurs du solvant de la composition de traitement, couches qui assurent une modulation du trans-5 fert de colorant comme une fonction de la concentration du solvant. Quand on le désire, on peut également former le film selon la description des demandes de brevet américain n° 39.646 et 39.666 du 22 mai 1970, ce film comprenant une structure photosensible composite comportant une couche de dimensions 10 stables et transparente portant une couche réceptrice, une couche opaque perméable à la composition de traitement et une couche d'halogénure d'argent photosensible, et le film peut comprendre un élément en -feuilles distinct de dimensions stables conçu pour être superposé sur la surface de la structure photosensible qui 15 est opposée à la couche de dimensions stables ; ce film peut, en outre, comprendre un moyen comme un sachet frangible qui contient une composition de traitement destinée à être distribuée entre la feuille et la structure photosensible en vue du traitement. Comme il est en outre décrit dans les demandes mentionnées en dernier, 20 dans des structures dans lesquelles la couche réceptrice est disposée au voisinage immédiat de la couche transparente ou de la composition de traitement et où la feuille doit être séparée du reste du film après le traitement, ces derniers éléments peuvent facultativement comprendre un constituant opacifiant. 25 Comme décrit dans la demande de brevet américain n° 3645 du 19 janvier 1970, la couche de dimensions stables mentionnée peut être opaque et, dans ce cas, la couche d'halogénure' d'argent photosensible est disposée au voisinage immédiat de la couche de support opaque, tandis que le constituant opacifiant 30' de la couche opaque perméable à la composition de traitement et faisant partie du film se trouve disposée dans le film en une concentration insuffisante pour empêcher le passage des radiations actiniques d'exposition et sa capacité d'opacification, après traitement, permet de masquer la matière résiduelle formant une 35 image en couleur qui reste associée avec la couche d'halogénure d'argent et, comme décrit dans la demande de brevet américain n° 43.741, l'agent opacifiant peut être facultativement formé dans un"film, in situ , pendant le traitement du film. Comme décrit dans chacun des brevets'et demandes "40 de brevet américains cités ci-dessus ainsi que dans les brevets 72 13808 5 2133899 américains n° 3.146.102, 3.192.044, 3.253.905, 3.260.597 et d'autres brevets, un agent de développement auxiliaire de 1'halogénure d'argent, par exemple le p-méthylaminophénol, le 2,4-diaminophénol, le 2-benzylaminophényle, 1'hydroquinone, la to-5 luhydroquinone, la phénylhydroquinone, la 4'-méthylphényl-hydro-quinone, etc., peut être avantageusement utilisé pour la reproduction d'une image en couleur par des procédés photographiques de diffusion-transfert en couleur et on peut'utiliser plusieurs agents de développement auxiliaires ou accélérateurs, 10 comme la 3-pyrazolidone et un agent de développement benzénoîde, comme décrit dans le brevet américain n° 3.039.669. A titre d'exemple de combinaisons appropriées d'agents de développement auxiliaires, on mentionne la l-phényl-3-pyrazolidone en combinaison avec le p-benzylaminophénol et la l-phényl-3-pyrazolidone 15 en combinaison avec la 2,5-kis-éthylène-imino-hydroquinone. Il est décrit que de tels agents de développement auxiliaires sont utilisés dans la composition de traitement liquide ou sont initialement incorporés, au moins en partie, dans l'une quelconque ou dans plusieurs des couches du film, à savoir les couches 20 d'émulsion d'halogénure d'argent, les couches contenant les révélateurs chromogènes, les couches intermédiaires, la couche de recouvrement, la couche réceptrice d'image ou dans n'importe laquelle des autres couches auxiliaires du film, et au moins une partie du révélateur chromogène oxydé pendant le développement 25 peut être oxydée et immobilisée comme un résultat d'une réaction, par exemple d'une réaction de transfert d'énergie, avec le produit d'oxydation d'un agent de développement auxiliaire oxydé, ce dernier agent de développement étant oxydé par le développement de 1'halogénure d'argent exposé. Une telle réaction de l'agent de 30 développement oxydé avec le révélateur chromogène non oxydé régénère, comme on le comprendra, l'agent de développement auxiliaire en vue d'une nouvelle réaction avec l'halogénure d'argent exposé. La présente invention concerne un film photographique nouveau et perfectionné, destiné à être utilisé dans un 35 procédé de diffusion-transfert et de préférence intégralement négatif/positif, ce film étant conçu pour donner, après traitement de diffusion-transfert, la reproduction d'une image photographique en couleur comme une fonction de l'exposition de ee filia à des radiations actiniques incidentes. 40 La structure du fille à utiliser dans la mise en 72 13808 6 2133899 oeuvre de la présente invention est de préférence celle du film du type général décrit dans les brevets américains n° 3.415.644, 3.415.645 et 3.415.646, 3.473.925, 3.573.042, 3.573.043 et 3.573.044, ainsi que dans les demandes de brevet américain 5 n° 786.352, 846.441, 846.442, 864.397, 3.645, 3.691, 39-646, 39«666, 43.741, 43.742 et 43.782 et également dans les brevets américains n° 2.983.606 et 3.345.163, et ce film comprend un élément photosensible conçu pour donner, grâce à un traitement photographique par diffusion-transfert, un enregistrement sélec-10 tif sous forme d'une image en couleur de radiations actiniques incidentes, comme une fonction du degré ponctuel d'exposition, et ce film comprend plusieurs couches comprenant une couche d'halogénure d'argent photosensible à laquelle est associé un révélateur chromogène qui est diffusible pendant le traitement, 15 comme une fonction du degré ponctuel d'exposition de la couche d'halogénure d'argent aux radiations actiniques incidentes, et une couche conçue pour recevoir le révélateur chromogène qui diffuse jusqu'à celle-ci, au moins l'une des couches de l'élément comprenant une dispersion de particules d'un complexe d'un 20 polymère synthétique et d'un agent de développement de 1'halogénure d'argent qui peut être dissocié comme une fonction du pH pour fournir un agent de développement de 1'halogénure d'argent soluble dans la composition de traitement. Dans un mode de réalisation préféré, le film com-25 prend un élément photosensible intégral négatif/positif qui contient plusieurs couches comprenant une couche de dimensions stables, une ou plusieurs couches d'halogénure d'argent photosensible auxquelles est associé un révélateur chromogène qui est diffusible dans la composition de traitement comme une fonction 30 du degré ponctuel d'exposition de la couche photosensible, une couche conçue pour recevoir le révélateur chromogène qui diffuse jusqu'à cette couche, un moyen pour disposer un agent opacifiant entre la couche réceptrice et la couche d'halogénure d'argent immédiatement voisine, une couche de dimensions stables laissant 35 passer les radiations actiniques, et un moyen pour mettre en contact la couche d'halogénure d'argent avec la composition de traitement, au moins l'une des couches du film comprenant spécifiquement une dispersion de particules d'un complexe polymère synthétique-agent de développement de 1'halogénure d'argent pou-40 vant être dissocié comme une fonction du pH pour fournir un agent BAD ORIGINAL 72 13808 7 2133899 de développement de 1'halogénure d'argent actif et soluble dans la composition de traitement et, en particulier, la structure du film de ce mode de réalisation préféré comprend, dans l'ordre indiqué, une couche de dimensions stables qui est de préférence opaque aux radiations actiniques incidentes, une ou plusieurs couches photosensibles d'halogénure d'argent auxquelles est associé le révélateur chromogène sus-mentionné, une couche conçue pour recevoir la matière formant une image qui diffuse jusqu'à cette couche, une couche de dimensions stables laissant passer les radiations actiniques incidentes, et un moyen permettant d'interposer, entre les couches d'halogénure d'argent et la couche réceptrice, un agent opacifiant et une composition de traitement et, dans un mode de réalisation encore plus particulièrement préféré, la- composition de traitement se trouve à un premier pH auquel le révélateur chromogène est diffusible pendant le traitement, un moyen permettant de moduler le pH du film pour l'amener du premier pH à un second pH auquel le révélateur chromogène est sensiblement non diffusible après la formation notable d'une image de transfert en couleur. Selon un mode de réalisation particulièrement préféré de la présente invention, un film présentant les caractéristiques de structure générale sus-mentionnées esfcconçu pour être traité, après l'exposition, en présence de radiations actiniques et en ce qui concerne le mode de réalisation préféré mentionné en dernier, ce film comprend, comme moyen disposé entre la couche réceptrice et la couche d'halogénure d'argent immédiatement voisine, ultérieurement à l'exposition, une dispersion d'un pigment minéral réfléchissant la lumière, dispersion qui contient en outre au moins un agent servant de filtre optique, à un pH supérieur au pKa de 1'agent - servant de filtre optique, pH auquel la matière formant une image en couleur est diffusible pendant le traitement comme une fonction de l'exposition de la couche d'halogénure d'argent, et ceci en une'vc.oncentration, considérée sous forme d'un mélange, permettant de constituer une barrière s'opposant à la transmission des' radiations actiniques, le moyen servant à disposer de cettenanière l'agent opacifiant et la composition de traitement étant un sachet frangible retenant l'agent opacifiant disposé dans'-la composition de traitement choisie, ce sachet étant fixé à demeure en travers d'un bord avant du film et étant conçu, lorsqu'il est 72 13808 8 2133899 soumis à une force de compression, pour distribuer son contenu entre la couche réceptrice et la couche d'halogénure d'argent immédiatement voisine. Sur le dessin annexé : 5 la figure 1 est une vue en perspective d'un film photographique conforme à la présente invention ; les figures 2, 4 et 6 sont des vues schématiques en coupe transversale à grande échelle, faites par 2-2 de la figure 1, et illustrant 1'association des éléments dans le film 10 pendant les trois stades illustrés de l'exécution d'un traitement de diffusion-transfert,- en vue de la production d'une image de transfert polychrome selon la présente invention, l'épaisseur des divers matériaux ayant été - exagérée, la figure 2 représentant un stade d'exposition, la figure 4 représentant un 15 stade de traitement et la figure 6 représëntant le produit résultant de la mise en oeuvre du procédé ; les .figures -3, 5 et 7 sont des vues schématiques en coupe transversale, à grande échelle, faites respectivement par 3-3 de la figure 2, 5-5 dé la figure 4 et 7-7 de la figure 20 6, ces figures 3, 5 et 7 montrant encore en détail l'agencement des couches constituant le stratifié photosensible pendant les trois stades illustrés.du procédé de transfert. Comme on l'a souligné précédemment, on peut faire appel à un traitement photographique par diffusion-transfert 25 pour obtenir une image positive en couleur vue par réflexion, comme une fonction directe des radiations actiniques tombant sur un film qui est de'préférence construit de manière, àcom-prendre plusieurs couches disposées en succession et comprenant-une couche de dimensions stables qui, de préférence, arrête les 30 radiations incidentes, une couche photosensible d'halogénure d'argent à laquelle est associé un révélateur chromogène qui est diffusible dans la composition de traitement à,un premier pH choisi comme une fonction du degré ponctuel d'exposition de la couche d'halogénure d'argent, une couche conçue pour re-35 cevoir le révélateur chromogène qui diffuse jusqu'à cette couche, une couche de dimensions stables laissant passer les radiations incidentes, un moyen pour interposer, entre la couche d'halogénure d'argent et la couche réceptrice, un agent opacifiant et de préférence une dispersion minérale d'un pigment réfléchissant - 40 contenant au moins un colorant ou un agent servant de filtre BAD ORIGINAL 72 13808 9 2133899 optique en une concentration telle que la couche d'halogénure d'argent, après l'exposition sélective de cette couche, soit protégée d'une nouvelle exposition aux radiations actiniques tombant sur la couche de dimensions stables, et un moyen per-5 mettant de convertir le pH du film pour l'amener du premier pH à un second pH auquel le révélateur chromogène est sensiblement non diffusible après diffusion notable du révélateur chromogène jusqu'à la couche réceptrice. Toutefois, il a été constaté qu'on peut obtenir 10 une reproduction photographique en couleur améliorée par un traitement par diffusion-transfert en utilisant un film conçu pour un traitement par diffusion-transfert qui comprend plusieurs couches, à savoir une couche photosensible comprenant un halogénure d'argent photosensible-auquel est associé un ré-15 vélateur chromogène qui est diffusible, pendant le traitement du film, comme une fonction du degré ponctuel d'exposition de la couche photosensible aux radiations actiniques incidentes, et une couche conçue pour recevoir le révélateur chromogène par diffusion, au moins l'une des couches du film et de préfé-20 rence une ou plusieurs des couches d'halogénure d'argent du film,comprenant une dispersion de particules d'un complexe polymère synthétique-agent de développement de 1'halogénure d'argent, qui est sensiblement insoluble tel qu'il est disposé dans le film, par exemple insoluble et non dissociable dans un milieu 25 aqueux, à un pH relativement neutre, et dissociable comme une fonction du pH, par exemple en venant en contact avec une composition de traitement alcaline aqueuse, pour fournir un agent de développement de 1'halogénure d'argent soluble dans la composition de traitement. 30 En particulier, le complexe comprend un agent de développement benzénoïde de 1'halogénure d'argent, c'est-à-dire un agent de développement aromatique de 1'halogénure d'argent, qui forme des produits d'oxydation de type qui-no'ide ou quinonique lors de l'oxydation, comme un résultat 35 direct ou indirect de la réduction de 1'halogénure d'argent exposé, par exemple un système cylique aromatique comme un noyau benzénique ou naphtalénique comprenant au moins deux substituants fixés sur le noyau et pris dans la catégorie que forment les groupes hydroxyie et amino, au moins l'un des substituants étant 40 fixé dans au moins l'une des positions ortiio et para par rapport 72 13808 10 2133899 à l'autre des substituants, une liaison hydrogène à un polymère synthétique par l'intermédiaire de l'un au moins de ces groupes hydroxyle ou amino rendant ainsi sensiblement inactif le pouvoir de développement de 1'halogénure d'argent que possède l'agent de 5 développement benzéno'ïde. De telles liaisons de l'hydrogène peuvent être facilement rompues par un apport de chaleur égal à environ 8 à 10 kcal qui peuvent être directement fournies par la quantité de chaleur d'environ 13 kcal engendrée par les réactions de neutralisation se produisant lors du contact entre le film 10 et la composition de traitement alcaline aqueuse pendant le traitement par diffusion-transfert, ce qui fournit les fonctions actives requises de développement de 1'halogénure d'argent qui sont désirées pendant le traitement par transfert. Les complexes désirés polymère synthétique-agent 15 de développement de 1'halogénure d'argent peuvent être facilement obtenus de plusieurs manières commodes, comme par exemple en dissolvant un polymère synthétique conçu pour former un complexe avec l'agent de développement, dans un solvant aqueux et/ou organique dans lequel le complexe est sensiblement insoluble, en 20 dissolvant et/ou en dispersant l'agent de développement dans le milieu et en séparant de ce dernier le précipité résultant de complexe polymère-agent de développement de 1'halogénure d'argent, en dissolvant le polymère dans un premier solvant et l'agent de développement dans un second solvant, en combinant les 25 solvants respectifs pour obtenir le complexe dans un milieu dans lequel il est insoluble et en séparant le précipité résultant, ou encore en mélangeant des dispersions des constituants respectifs et en procédant à l'extraction par un solvant dès réactifs qui n'ont pas été transformés en complexe, etc. 30 A titre d'exemple d'agents de développement ben- zénoïdes de 1'halogénure d'argent qui peuvent être utilisés selon la présente invention, on peut mentionner la phénylhydroqui-none, la 2'-hydroxyphénylhydroquinone, la phénoxyhydroquinone, la 4'-méthylphénylhydroquinone, le 1,4-dihydroxynaphtalène, la 35 2-(4-aminophénéthyl)-5-bromohydroquinone, la 2-(4-amincphéné-thyl)-5-méthylhydroquinone, la V-aminophénéthylhydroquinone, la 2,5-diméthoxyhydroquinone, la 2,5-dibutoxyhydroquinone, la m-xylohydroquinone, la bromohydroquinone, la 3,6-dichlorohydro-quinone, la 2-diméthylaminométnyltoluhydroquinone, la 2-cyclo-40 hexylhydroquinone, la butyl-sec.-hydroquinone, la 2,5-dichloro- BAD ORIGINAL 72 13808 ii 2133899 hydroquinone, la 2s5-diisopropylhydroquinone, la 2,5-diiodohydro-quinone, la 3-chlorotoluhydroquinone, la tétrachlorohydroquinone, la 2,5-diphénylhydroquinone, la 2,5-dirésorcylhydroquinone, la 2, 5-dioctylhydroquinone, la dodécylhydroquinone,.le p-méthylamino-5 phénol, le 2, 4-diaminophénol, le p-benzylaminophénol, le p-ami-nophénol, 1'hydroquinone, etc. En général, l'agent de développement choisi n'est sensiblement pas coloré, possède une solubilité faible dans le milieu au film à son pH de stockage, ce milieu étant par exemple de façon courante un système aqueux ayant un pH 10 relativement neutre, et une solubilité ainsi qu'une mobilité notables dans le milieu de traitement choisi pour traiter le film, ce milieu étant par exemple de façon traditionnelle un système aqueux possédant un pH alcalin conçu pour déterminer l'ionisation des groupes hydroxyle phénoliques de la catégorie préférée 15 d'agents de développement de 1'halogénure d'argent. - A titre d'exemple d'homopolymères et de copoly-mères synthétiques pouvant être utilisés selon la présente invention, on peut mentionner les polymères conçus pour une lâisai hydrogène avec les groupes hydroxyle et amino de l'agent de dé-20 veloppement benzénolde de 1'halogénure d'argent par l'intermédiaire de groupes carbonyle comme par exemple ceux , des polymères d'oxazolidinone comme la poly-N-vinyl-5-méthyl-2-oxazolidinone vendue par Dow Chemical Company, Midland, Michi-gan (E.U.A) sous la marque de fabrique "Devlex Resins". , des po-25 lymères de pyrrolidone comme la polyvinylpyrrolidone vendue par GAF Corporation, à Binghamton, New York (E.U.A),. des polymères copolymérisés de la pyrrolidone comme les copolymères alcool polyvinylique/polyvinylpyrrolidone., des copolymères acétate de polyvinyle/polyvinylpyrrolidone, des copolymères d'acétal, des 30 copolymères de polyvinyl pyrrolidones, comme ceux de formules : TpC H—CH^ ' CH 35 72 13808 12 2133899 ~t~ CHQ—CH 2 t 7^-CH—CH—7" I l \ / { c=o 1 i 5 R 10 u €H CH- 0 W I 0 15 R où le symbole R est H, SO-^H, SOgNH, COOH, etc., ainsi que d'autres copolymères de ce genre, des groupes contenant un atome d'oxygène comme ceux des polymères d'oxazine comme...la polyvinyloxazine, d'oxazoline, comme la po-lyvinyloxazoline (les deux polymères mentionnés en dernier sont décrits dans Te brevet E.U.A n° 2.897.182), l'oxyde de polyéthy-lène, l'oxyde de polypropylène, les.polyvinyl éthers y compris les vinyl éthers copolymérisés, comme ceux de formule : où R est un groupe alkyle ou aryle, etc., des groupes amino et imino comme ceux des polymères de formule : 0 1 R 30 35 NH NH 40 72 13808 Ï3 2133899 R 1 7f-CH2 CH NH-7^ R 5 - I —■/—CH—CHn—NH-/ d — X où R est un groupe alkyle et des copolymères comprenant de tels segments, etc., des groupes amido et imido comme ceux des groupes sulfonamido et imido, comme par exemple le polyacrylamide, le poly-10 méthacrylamide et les substances copolymères et terpolymeres contenant de tels segments etc., des groupes carboxylate comme par exemple ceux de l'acide polyacrylique et polyméthacrylique et les copolymères et terpolymeres contenant de tels segments fonctionnels, etc., des groupés carbonate comme ceux du diéthylène glycol bis-15 allyl-carbonate, du polyvinylène carbonate et les copolymères contenant de tels segments fonctionnels, etc., des groupes aldéhyde comme ceux des copolymères de formule : 25 30 35 20 -lF-OH2——é-ÇH ÇH-Jy M II Nv "C=0 R-CHO où R H ou un groupe alkyle, etc», des groupes nitrile comme ceux des copolymères de formule t 2f=CH2 —zFCH2 ÇH-^Z— '^0 CN y CH., 3 ■^~c'H2 Yh^T" ~t N * ^ Y° cîi 72 13808 2133899 -£-CH2 —é-CH2 CVr^fy COOH CN 5 —2ëCH2 zFCH2 ÇH^r— CH^ CN I " SO^H et des copolymères analogues, des groupes halogénure comme ceux 10 du fluorure de polyvinyle, etc., et divers polymères comme par exemple la polyvinyl N-méthyl-N,N'-diméthylurée, la polyvinyl-jyridine, les copolymères styrène/anhydride maléique, y compris des polymères naturels modifiés de façon appropriée par voie synthétique, comme des polymères de polysaccharides et des poly-15 mères protéiniques, y compris les polymères de la cellulose et les polymères de l'amidon. Pour réduire au minimum la réduction de l'intégrité de la couche du film dans laquelle est disposé le complexe polymère-agent de développement de 1'halogénure d'argent et les 20 effets optiques fâcheux pouvant résulter d'une disposition de cette couche dans le trajet d'exposition du film, le complexe se trouve placé dans la couche du film sous forme d'une dispersion de particules dont la taille maximale ne dépasse pas sensiblement environ 1 micron et, pour une utilisation optimale , il 25 est disposé au voisinage des cristaux d^halogénure d'argent avec lesquels il doit réagir pendant le traitement. Grâce à la distribution préférée, c'est-à-dire au sein d'une ou plusieurs des couches d'halogénure d'argent, le complexe de polymère en excès ne se trouve pas disposé dans le film, ce qui évite ou réduit les 30 pertes de diffusion pendant le traitement du film. En général, la concentration du complexe polymère-agent de développement de 1'halogénure d'argent qu'on doit utiliser pour une unité halogénure d'argent/révélateur chromogène est comprise entre un rapport molaire efficace d'environ 1:1, 35 qui convient dans les cas où le révélateur chromogène possède une énergie relativement faible de développement de 1'halogénure d'argent par lui-même à une quantité de complexe considérablement plus faible dans le cas où le révélateur chromogène possède une énergie élevée, la concentration optimale pour un système choisi 40 étant facilement déterminée par voie empirique par de simples pro- ,1 bad original/ 72 13808 15 2133899 cédés d'essaÊ photométriques connus dans la technique. Comme il est décrit, par exemple, dans le brevet américain n° 3.438.775* le révélateur chromogène est ordinairement disposé dans le film en une concentration comprise entre environ 0,01 et 5 rag de colo-5 rant par mg d'argent et, généralement, dans une matrice polymère, en une concentration comprise entre environ 0,1 et 25 mg de colorant par mg de polymère, en poids, et quand ce révélateur est présent sous forme d'une dispersion solide, la répartition des tailles des particules est de préférence telle que plus de 50$ et de préférence plus de 75$ des particules du colorant aient 10 un diamètre inférieur à environ 1 micron. tinés à un procédé en couleur par diffusion-transfert qui possèdent le complexe polymère-agent de développement de 1'halogénure d'argent confère une stabilité au stockage du film nettement 15 accrue, en raison de la tendance réduite du complexe son avec une dispersion en particules de l'agent de développement de 1'halogénure d'argent dans les fonctions de développement actives, comme par exemple une dispersion de l'agent dans un solvant 20 organique comme décrit dans le brevet français ri° 1.313.086 dans lequel le milieu aqueux du film extrait ou entraîne une proportion de l'agent destinée à être retenue pendant le stockage en totalité dans la phase organique. La tendance réduite du complexe polymère à voiler 1'halogénure d'argent facilite en conséquence, con-25 trairement au procédé de la technique antérieure, y compris ceux qui sont actuellement mis en oeuvre à l'échelle industrielle, une .distribution.pratique de l'agent de développement dans la couche ou les couches d'halogénure d'argent du film, au voisinage étroit des couches d'halogénure d'argent photosensible, c'est-à-dire dans 30 l'emplacement le.plus efficace pour une optimisation de sa fonction de contrôle du transfert de l'image en couleur au cours du procédé de transfert en couleur. Comme on l'a déjà mentionné, une telle distribution détermine également une optimisation de la quantité d'agent à disposer dans le film pour effectuer la-35 fonction de contrôle désirée dans le système choisi en évitant les pertes de diffusion résultant de la nécessité, bien connue dans la technique antérieure, de distribuer un tel agent dans une couche autre que la couche d'halogénure d'argent dans la quelle il est destiné à entrer en jeu, y compris les pertes Il a été constaté que l'utilisation de films des- à voiler les couches d'halogénure d'argent du film par comparai- 72 13808 ? ' ' ; 2133899 attribuées au fait que l'agent doit finalement se trouver dans la couche réceptrice du film, où il conserve son pouvoir de former, dans la couche réceptrice,, une tache ou une modification de couleur résultant de la formation d'un produit d'oxydation et/ 5 ou de dégradation, avec la dégradation de l'image de transfert en couleur qui en résulte. En outre, il a été constaté que le complexe polymère-agent de développement de l'halogénure d'argent résout spécifiquement le problème de l'agglomération des cristaux qui 10 se pose dans les cas où des dispersions solides d'un agent de développement de l'halogénure d'argent sont disposées au sein du film, avec la production qui en résulte de cristaux d'agent de développement dont la taille maximum dépasse celle qui peut être effectivement tolérée dans le trajet d'exposition optique 15 de l'unité, par exemple en raison de 1'effet.de dispersion de la lumière de tels cristaux avec, pour résultat, la réduction de la capacité de résolution des signaux du film, une dégradation de la capacité d'enregistrement de l'image et de la qualité de cet enregistrement et une réduction de la structure cor-20 respondante de l'image de transfert en couleur. Compte tenu du fait que, malgré une utilisation efficace du complexe en fonction de ces groupements actifs, l'exigence de recouvrement du film diminue les quantités en excès d'agent de développement auxiliaire de l'halogénure d'ar-25 gent, du révélateur chromogène et des adjuvants photographiques nécessaires pour compenser l'inefficacité du procédé de transfert en couleur, un contrôle plus important de la production conforme à l'image et du transfert du révélateur chromogène est obtenu de façon plus précise en utilisant une distribution du complexe po-30 lymère-agent de développement de l'halogénure d'argent dont les groupements actifs engendrés pendant le traitement sont facilement disponibles pour contribuer individuellement -à la production sélective et. au contrôle sélectif du transfert des constituants du révélateur chromogène formant une image en couleur. 35 L'halogénure d'argent photosensible de 1'émulsion photographique comprend, comme on l'a décrit plus haut, un cristal d'un, composé d'argent, par exemple un cristal d'un ou plusieurs halogénures d'argent tels que le chlorure d'argent, l'io-dur.e d'argent et le bromure d'argent, et, de préférence d'halogé-40 nures d'argent mixtes comme le chlorobromure d'argent, 1'iodo- bad original 72 13808 17 2133899 chlorure d'argent, 1'iodobromure d'argent ou l'iodcrchlorobromure d'argent, avec différents rapports d'halogénure et différentes concentrations d'argent, en dispersion dans un liant perméable à la composition de traitement, comme la gélatine et des produits 5 analogues, de préférence 1'iodobromure et 1'iodochlorobromure d'argent, en particulier lorsqu'ils contiennent environ 0,1 à 9% d'iodure par rapport au poids de l'argent. type à l'halogénure d'argent, qui sont préférées pour la fabri-10 cation du film photographique, en faisant réagir un sel d'argent hydrosoluble, tel que du nitrate d'argent, avec au moins un halogénure hydrosoluble, comme du chlorure d'ammonium, de potassium ou de"sodium, de préférence conjointement avec un iodure et un bromure correspondants, au sein d'une solution aqueuse d'un 15 agent peptisant telle qu'une solution de gélatine colloïdale, en faisant digérer la dispersion à une température élevée pour accroître le développement des cristaux, en lavant la dispersion résultante pour- éliminer les produits réactionnels indésirables et les sels hydrosolubles résiduels, par exemple en utilisant 20 la gélatine qui est préférée pour constituer la matrice,-en refroidissant la dispersion-, en transformant en filaments ou "nouilles" la dispersion solidifiée et en lavant ces filaments à l'eau froide, ou bien, dans une variante, en utilisant n'importe lequel des divers systèmes ou procédés de floculation permettant d'éli-25 miner des constituants indésirables, comme par exemple les procédés décrits dans les brevets américains n° 2.614.928, 2.614.929, 2.728.662, etc., et en soumettant la dispersion à un r post-mûrissement à une température élevée, en combinaison avec l'addition de gélatine ou d'autres polymères additifs'désirables, 30 comme les agents sensibilisants chimiques décrits dans les brevets américains n° 1.574.944, 1.623.499* 2.410.689, 2.597.856, 2.597.915* 2.487.850, 2.518.698, 2.521.926, etc., en opérant dans tous les cas d'une façon connue dans la technique comme décrit par Neblette, C.B. dans "Fhotography Its Materials and Pro-35 cesses", 6e éd. 1962. cristaux d'halogénure d'argent de lrémulsions on peut mettre cette-émulsion en contact avec une concentration efficace de colorants de sensibilisation optique choisis, dissous dans un solvant dis-40 persant approprié, comme le méthanol, l'éthanol, l'acétone, On peut préparer les couches photosensibles du Pour déterminer la sensibilisation optique des 72 13808 iC 2133B99 l'eau etc., en opérant dans tous les cas d'une façon connue dans la technique, comme décrit par Hammer, F.M. dans "The Cyanine Dyes and Related Compounds". On peut également incorporer à l'émulsion d'au-5 très additifs facultatifs comme des auxiliaires d'enduction, des durcissants, des agents augmentant la viscosité, des stabilisants, des agents de conservation, etccomme décrit par exemple par la suite, selon des procédés classiques- bien connus dans la fabrication des émulsions photographiques. 10 En ce qui concerne le liant pour la matière photo sensible, la gélatine susmentionnée peut être remplacée en totalité ou en partie par une autre matière polymérisée naturelle et/ ou synthétique, comme l'albumine, la caséine ou la zéine, ou par des résines telles que des dérivés de la cellulose, comme décrit 15 dans les brevets américains n° 2.322.085 et 2.541.474, des polymères vinyliques, comme décrit dans de nombreux brevets américains ou bien la matière photosensible peut être sensiblement exempte de liant interstitiel, comme décrit dans les brevets américains n° 2.945.771* 3.145, 566 et 3.142.567 et dans "Comment on 20 Non-Gelatin Film" B.J.O.P 434, 15 septembre 1961) et dans les brevets belges n° 642.557 et 642.558. Dans les modes de réalisation préférés de la présente invention, les émulsions photosensibles d'halogénure d'argent utilisées sont des émulsions conçues pour assurer un indice 25 de pose ASA, dans le cas de traitements par diffusion-transfert, supérieur à environ 50, cet indice indiquant, pour un procédé de diffusion-transfert en couleur, lfindice de pose correct auquel on doit amener un posemètre étalonné en degrés ASA, pour qu'il donne des indications correctes en vue de la production d'épreuves de 30 transfert en couleur ayant une qualité satisfaisante. L'indice de pose pour les traitements par diffusion-transfert est basé sur une courbe de densité H & D représentant l'exposition initiale des émulsions d'halogénure d'argent photosensibles en fonction des densités respectives de l'image de transfert résultante. Ainsi, 35 l'indice de pose pour les traitements par diffusion-transfert est basé sur l'exposition à laquelle les_émulsions d'halogénure d'argent photosensibles doivent être soumises, lorsqu'on doit les utiliser dans des procédés par diffusion-transfert, pour obtenir une image de transfert en couleur acceptable par ces procédés et 40 il constitue un guide direct du réglage à effectuer dans un apSAD ORIGINAL 72 13808 19 2133899 pareil de prise de vues pour obtenir une exposition appropriée du film. Dans un mode de réalisation préféré de la présente invention, le moyen permettant de disposer la composition de trai-5 tement choisie entre la couche réceptrice et la couche d'halogénure d'argent comprend un sachet frangible renfermant une composition de traitement ayant.la concentration et le pH requis, fixé en travers d'un bord avant du film de manière que, lorsqu'une force de compression est exercée sur le sachet, la composition 10 de traitement qu'il contient soit expulsée entre la couche réceptrice et la couche d'halogénure immédiatement voisine. Dans un tel mode de réalisation, l'agent opacifiant est de préférence disposé dans la composition de traitement, retenue dans le sachet frangible, en vue d'une distribution, comme un constituant de 15 cette composition, entre la couche réceptrice et la couche d'halogénure d'argent, après exposition sélective du film. On peut obtenir une image polychrome en utilisant des révélateurs chromogènes, dans le procédé de diffusion-trans-fert de la présente invention, de plusieurs façons. Selon l'une 20 de ces techniques, on obtient des images de transfert polychromes en utilisant un élément photosensible multicouches intégral, tel que celui qui est "décrit dans le brevet américain n° 3.415.644, selon lequel au moins deux couches photosensibles sélectivement sensibilisées et superposées sur un support unique sont traitée^ 25 simultanément et sans séparation, avec une couche réceptrice unique d'image/et commune. Un agencement approprié de ce genre comprend le support opaque sur lequel sont déposées une couche d'halogénure d'argent sensible au rouge, une couche d'halogénure d'argent sensible au vert et une couche d'halogénure d'argent sensible au 30 bleu, émulsions auxquelles sait associés respectivement, par exemple, un révélateur chromogène cyan, un révélateur chromogène magenta et un révélateur chromogène jaune. Le révélateur chromogène peut être incorporé dans la couche"d'halogénure. d'argent, par exemple sous la forme de particules, ou bien il peut constituer 35 une couche derrière la couche d'halogénure d'argent*appropriée. Chaque ensemble comprenant la couche d'halogénure d'argent et la couche associée de révélateur chromogène peut être, comme décrit, facultativement séparée-d'autres ensembles par des couches intermédiaires appropriées, par exemple par .une couche de 40 gélatine ou d'alcool polyvinylique. Dans certains cas, il peut être désirable d'incorporer un filtre jaune en avant de 1'émulsion 7213808 a2;l:33_8 99 sensible au vert et un tel filtre jaune peut être incorporé dans une couche intermédiaire, Toutefois, lorsque cela est désirable, on peut utiliser un révélateur chromogène jaune possédant les caractéristiques spectrales appropriées et se trouvant dans un 5 état dans lequel il est capable de jouer le rôle d'un filtre jaune. Dans des cas de ce genre, on peut omettre un filtre jaune distinct. Dans un mode de réalisation préféré de la présente invention, le film est conçu spécifiquement pour assurer la 10 production d'une Image de transfert en couleur polychrome et le stratifié photosensible comprend, dans l'ordre des couches essentielles, la couche opaque dimensionnellement stable, au moins deux couches d'halogénure d'argent sélectivement sensibilisées à chacune desquelles est associé un révélateur chromogène 15 de couleur prédéterminée, ces révélateurs chromogènes étant so-lubles et diffusibles dans la composition de traitement comme une fonction du degré ponctuel d'exposition de la couche d'halogénure d'argent respectivement associée, une couche polymère pouvant être teinte par le révélateur chromogène et une couche trans 20 parente de dimensions stables. Les révélateurs chromogènes, comme on l'a mentionné ci-dessus, sont des composés qui contiennent, dans la même molécule, à la fois le système chromophore d'un colorant et une fonction de développement des halogénures d'argent. Par "fonc 25 tion de développement des halogénures d'argent", on entend un groupement conçu pour développer l'halogénure d'argent exposé. Une fonction de développement préférée est un groupe hydroqui-nonyle. D'autres fonctions de développement appropriées comprennent des groupes orthodihydroxyphényle et des groupes hydroxy-30 phényle ortho et para-amino substitués. En général, la fonction de développement comprend une fonction de développement benzé-noîde, c'est-à-dire un groupe de développement aro.matique qui forme des substances quinoïdes ou quinoniques après oxydation. Les révélateurs chromogènes sont de préférence 35 choisis selon leur aptitude à donner des couleurs qui sont utiles dans la mise en oeuvre de la photographie en couleur par la méthode soustractive, c'est-à-dire les couleurs cyan, magenta et jaune précédemment mentionnées. Ces révélateurs chromogènës peuvent être incorporés dans 1'émulsion d'halogénure d'argent 40 respective ou bien, dans le mode de réalisation préféré, dans 8ad 72 13808 21 2133899 une couche distincte se trouvant derrière la couche d'halogénure d'argent respective. Spécifiquement, le révélateur chromogène peut faire partie par exemple d'un revêtement ou couche se trouvant derrière la couche d'halogénure d'argent respective et une 5 telle couche de révélateur chromogène peut être appliquée à l'aide d'une solution contenant environ 0,5 à 8$ en poids du révélateur chromogène intéressé, distribué dans un polymère filmogène naturel ou synthétique, comme par exemple la gélatine, l'alcool polyvinylique, etc., qui est capable d'être imprégné par la com-10 position fluide choisie pour le traitement par diffusion-transfert . stratifié photosensible polychrome possèdent de préférence une sensibilité spectrale prédominante vis-à-vis de régions distinc-15 tes du spectre et, à chacune de ces couches, est associé un colorant qui est un agent de développement de l'halogénure d'argent et, qui, mieux encore, est sensiblement soluble sous la forme réduite uniquement à un premier pH et qui possède, après le traitement, un domaine d'absorption spectrale sensiblement 20 complémentaire du domaine de sensibilité prédominant de son émulsion associée. couches d'halogénure d'argent et son colorant associé, est séparée des autres couches, et de leur colorant associé, par des couches 25 intermédiaires polymères distinctes, perméables aux solutions alcalines . vention, la couche d'halogénure d'argent comprend un halogénure d'argent photosensible en dispersion dans la gélatine et son 30 épaisseur est d'environ 0,6 à 6 microns ; le colorant lui-même est dispersé dans un liant polymérisé aqueux, perméable aux solutions alcalines, de préférence de la gélatine, sous forme d'une couche distincte d'environ 1 à 7 microns d'épaisseur ; les couches intermédiaires polymérisées, perméables aux solutions 35 alcalines, de préférence en gélatine, ont une épaisseur d'environ 1 à 5 microns ; la couche polymérisée cpouvant être teinte est transparente et a une épaisseur d'environ 0,00635 à. 0,01016 mm ; enfin, chacune des couches opaques et transparentes de dimensions stables est imperméable aux solutions alcalines et psr-40 méables aux vapeurs de la composition de traitement et a une Les couches d'halogénure d'argent constituant le Dans le mode de réalisation préféré, chacune des Dans un tel mode de réalisation préféré de l'in- 72 13808 22 2133899 épaisseur ci'environ 0,0508 à 0,1524 mm. On comprendra en particulier que les dimensions relatives mentionnées peuvent être modifiées de façon appropriée, au gré de l'opérateur, selon le produit spécifique devant être finalement obtenu. 5 Bien qu'en réalité les couches de dimensions sta bles utilisées dans la mise en oeuvre de la présente invention puissent avoir un taux de transmission des vapeurs égal ou inférieur à 1 g/24 h/645 cm2/0,0254 mm, dans un mode de réalisation préféré de la présente invention, les couches utilisées possèdent 10 un taux de transmission des vapeurs du solvant de la composition de traitement choisie qui n'est en moyenne pas inférieur à environ 100 g/24 h/645 cm2/0,0254 mm, et mieux encore, pour le solvant préféré, c'est-à-dire l'eau, un taux de transmission des vapeurs qui est en moyenne supérieur à environ 300 g d'eau/24 h/ 15 645 cm2/0,0254 mm, et elles peuvent avantageusement comprendre une couche mince d'un polymère microporeux, possédant une distribution des pores qui ne compromet pas fâcheusement la stabilité des dimensions des couches ou, lorsque cela est nécessaire, les caractéristiques optiques de ces couches. Une telle distri-20 bution des pores peut comprendre, par exemple, un diamètre moyen des pores compris entre moins d'environ 20 microns et plus d'environ 100 microns et un volume des pores compris entre moins d'environ 3$ et plus d'environ 7$- Dans un mode de réalisation particulièrement pré-25 féré de la présente invention, le solvant préféré, c'est-à-dire l'eau, peut être utilisé en une quantité telle que le rapport poids/poids du colorant à l'ea\i soit compris entre environ 1:10 et 1:20, que le rapport du polymères perméable aux liquides à l'eau soit compris entre environ 1:3 et 1:10, et, mieux encore, 30 le film de ce mode de réalisation préféré doit être fabriqué de manière qu'il comprenne environ 32,4 à 140,4 mg/dm2 de liant polymère perméable aux liquides, environ 21,6 à 43,2 mg/dm2 de colorant et environ 540 mg/dm2 d'eau. Les couches de dimensions stables sont conçues 35 de manière que. le liquide ne puisse pas traverser les couches mais que la vapeur du solvant de la composition de traitement puisse passer par diffusion à partir de la masse de liquide en cours d'évaporation et le rendement fonctionnel du film est directement fonction de la nature et de la qualité des caracté-40 ristiques de membrane perméable aux vapeurs que possèdent les bad original 72 13808 23 2133899 couches choisies. Les caractéristiques de transmission des vapeurs désirées sont orientées vers une optimisation de la vitesse à laquelle la quantité requise de solvant de traitement est effectivement évacuée du film, après la formation notable d'une image de 5 transfert en couleur par un traitement par diffusion-transfert, compte tenu du fait que les caractéristiques d'imperméabilité aux liquides et de stabilité de dimensions des couches doivent être maintenues. Ainsi, les couches doivent posséder la capacité maximale de transmission des vapeurs qui permettra le passage de 10 la vapeur du solvant de la composition de traitement et des gaz qui peuvent s'y trouver dissous, à la pression de vapeur correspondante, tout en permettant le passage de la composition de traitement fluide. Les couches utilisées selon la présente invention doivent donc être aussi minces que possible en vue de la transmis-15 sion des vapeurs du solvant tout en conservant une résistance mécanique suffisante pour assurer la stabilité du film dans les conditions d'utilisation et sa résistance à une altération aussi bien chimique que physique. Dans le mode de réalisation préféré du film selon 20 la présente invention, en vue de la production d'une image de transfert polychrome, les unités respectives halogénure d'argent/ révélateur chromogène de l'élément photosensible constituent une structure tripack qui comprend ordinairement une unité révélateur chromogène cyan/émulsion sensible au rouge contiguë à la couche 25 opaque de dimensions stables, une unité révélateur -chromogène jaune/émulsion sensible au bleu plus écartée de la couche opaque et une unité révélateur chromogène magenta/émulsion sensible au vert disposée entre les deux premières, étant bien entendu que l'ordre relatif de telles unités peut être modifié selon les dé-30 sirs de l'utilisateur. On va maintenant étudier les figures 1 à 7 du dessin sur lequel on a représenté un film préféré selon la présente invention, les références identiques apparaissant dans les diverses figures désignant des "constituants identiques . Comme illustré sur le dessin, la figure 1 est une 35 vue en perspective du film, désigné par 10 et chacune des figures 2 à 7 représentent schématiquement le film 10,- en coupe transversale, ces coupes étant faites respectivement par 2-2, 3-3, 5-5 et 7-7 des figures correspondantes, pendant les divers stades décrits de l'exécution d'un procédé de diffusion-transfert tel -+0 qu'il est décrit en détail par" la suite. BA.Ç ORIGINAL 72 13808 24 2133899 Le film composite 10 comprend un sachet frangible 11 contenant, avant le traitement, une composition de traitement aqueuse 12 et un stratifié photosensible 13, comprenant dans l'ordre indiqué, une couche opaque 14 de dimensions stables, 5 faite, de préférence d'une matière en feuille flexible ne laissant pas passer les radiations actiniques, une couche 15 de révélateur chromogène cyan, une couche 16 d'une émulsion d'halogénure d'argent sensible au rouge, une couche intermédiaire 17, une couche 18 de révélateur chromogène magenta, une couche 19 10 d'émulsion d'halogénure d'argent sensible au vert, une couche intermédiaire 20, une couche 21 de révélateur chromogène jaune, une couche 22 d'émulsion d'halogénure d'argent sensible au bleu, une couche auxiliaire 23, qui peut contenir un agent auxiliaire de développement de l'halogénure d'argent, une couche réceptrice 15 d'image 24, une couche de séparation 25, une couche de neutralisation 26 et une couche de séparation 25, une couche de neutralisation 26 et une couche de support transparente 27, de dimensions stables, qui est de préférence faite d'une matière en feuille flexible laissant passer les radiations actiniques. 20 L'intégrité de structure du stratifié 13 peut être maintenue, au moins en partie, grâce à la capacité d'adhésion manifestée entre les diverses couches constituant le stratifié, à l'endroit de leurs surfaces opposées. Toutefois, la capacité d'adhésion manifestée à l'interface entre la couche réceptrice 25 d'image 24 et la couche d'émulsion d'halogénure d'argent immédiatement voisine, par exemple entre la couche 24 et la couche auxiliaire 23, comme illustré sur les figures 2 a. J, doit être inférieure à celle qui se manifeste à l'interface entre les surfaces opposées des autres couches du stratifié, afin de faciliter la 30 distribution de la solution de traitement 12 entre la couche réceptrice d'image 24 précitée et la couche d'émulsion d'halogénure d'argent qui en est immédiatement voisine. On peut'également améliorer ou assurer l'intégrité de structure du stratifié, en totalité ou en partie, en prévoyant un élément de fixation entourant, 35 par exemple, les bords du stratifié 13 et maintenant les couches de ce stratifié intactes, sauf à l'interface entre les couches 23 et 24, pendant la distribution de la composition de traitement 12 entre ces couches. Comme illustré sur les figures, l'élément de fixation peut se présenter sous forme d'un ruban adhésif 28, 40 sensible à la pression, qui fixe et/ou maintiënt ensemble tes cou- BAD ORlGiJSiAL- 72 13808 25 2133899 ches du stratifié 13, par leurs bords respectifs. Le ruban 28 sert également à retenir la solution de traitement 12 entre la couche réceptrice d'image 24 et la couche d'émulsion d'halogénure d'argent qui en est immédiatement voisine, lors de l'ap-5 plication d'une force de compression sur le sachet 11 et de la distribution de son contenu entre les couches mentionnées. A ce moment, le ruban adhésif 28 empêche la composition de traitement fluide de s'échapper du stratifié constituant le film composite, pendant et après le traitement photographique. 10 Le sachet frangible 11 peut être du type repré senté et décrit dans l'un quelconque des brevets américains 2.543.181, 2.634.886, 3.653.732, 2.723.051, 3.056.492, 3.056.491, 3.152.515* etc. En général, de tels sachéts comprennent une ébauche rectangulaire d'une matière en feuille, 15 imperméable aux fluides et à l'air, repliée longitudinalement sur elle-même pour former deux parois 29 qui sont collées l'une à l'autre par leurs bords longitudinaux et leurs extrémités pour former une cavité dans laquelle la composition de traitement 12 est retenue. La jonction longitudinale marginale 30 20 est rendue plus faible que les jonctions des extrémités 31 afin qu'elle puisse être rompue sous l'effet de la pression hydraulique engendrée dans le fluide 12 contenu dans le sachet lorsqu'une force de compression est appliquée sur les parois 29 de ce sachet . 25 Comme illustré sur les figures 1, 2 et 3* le sa chet 11 est fixé à demeure en travers d'un bord a-^ant du stratifié photosensible 13, ce qui fait que son contenu 12 est déchargé unidirectionnellement entre la couche réceptrice dsimage 24 et la couche immédiatement voisine susmentionnée, lors de 30 l'application d'une force de compression sur le sachet 11. Ainsi, le sachet 11, comme on peut le voir sur la figure 2, est fixé à demeure à un bord avant du stratifié 13 et en travers de ce bord, de manière que sa jonction marginale longitudinale 30 soit orientée vers l'interface entre la couche réceptrice d'image 24 35 et la couche auxiliaire 23. Comme représenté sur les figures 1, 2 et 4, le sachet 11 est fixé à demeure au stratifié 13 grâee à un prolongement 32 du ruban 28, prolongement qui recouvre une partie d'une paroi 29 du sachet,, en combinaison avec un élément de retenue distinct, comme le ruban de retenue illustré entre 40 qui recouvre une fraction, de la sur-face 13 du stratifié, l'éten- qrksinM* 72 13808 26 2133899 due de cette fraction de surface étant égale à celle qui est couverte par le ruban 28. Comme illustré sur les figures"'!, 2 et 4, le prolongement ou patte 32 du ruban 28 a de préférence des dimen-5 sions et une étendue telles que, par exemple, lors de la séparation manuelle du sachet 11 et du ruban 33, après la distribution de la composition de traitement 12, pour les dissocier du reste du film composite 10, on puisse replier la patte 32 sur le bord du stratifié 13, qui était recouvert du ruban 33, 10 en vue de faciliter le maintien de l'intégrité de structure du stratifié, par exemple pendant les flexions inévitables au cours du stockage et de l'utilisation du film composite traité, et en vue de constituer un masque ou cadre appropriés permettant d'examiner l'image de transfert à travers la zone prévue à cet 15 effet dans la couche transparente 27. Le contenu fluide du sachet comprend une solution alcaline aqueuse, dont le pH et la concentration en"solvant ont des valeurs auxquelles les révélateurs chromogènes sont solubles et diffusibles, cette solution contenant un pigment minéral réflé-20 chissant la lumière et au moins un agent servant de filtre optique à un pH supérieur au pKa d'un tel agent, en une quantité suffisante pour pouvoir, après la distribution, constituer une couche ayant une densité de transmission optique supérieure à environ 6,0 et une densité de réflexion optique inférieure à 25 environ 1,0 pour empêcher l'exposition des couches 16, 19 et 22 d'émulsion d'halogénure d'argent sous l'effet des radiations actiniques tombant sur la couche transparente 27 de dimensions stables, pendant un traitement en présence de telles radiations et pour permettre de suivre la formation de l'image en couleur 30 dans la couche 24 réceptrice d'image, après la formation de l'image de transfert en e-ouleur. Le film composite peut donc être traité, après la distribution de la composition de traitement, en présence de telles radiations actiniques, grâce au fait que 1'émulsion ou les émulsions d'halogénure d'argent faisant 35 partie du stratifié sont protégées de façon appropriée des radiations incidentes, a lfeidroit de l'une de leurs surfaces principales par la composition de traitement opaque et, à l'endroit de l'autre surface principale-, par la couche opaque de dimensions stables. En outre, si les rubans de fixation, illustrés 40 sont également opaques, les radiations actiniques ne peuvent P- . Ofl/G/N/ 72 13808 27 2133899 pas parvenir sur 1'émulsion ou les émulsions en s'infiltrant par les bords. Le pigment réfléchissant choisi doit pouvoir constituer un fond permettant d'examiner l'image de transfert ert 5 couleur formée dans la couche polymérisée pouvant être teinte. En général, bien qu'on puisse utiliser sensiblement n'importe quel agent réfléchissant, on préfère choisir un agent qui n'altère pas l'intégrité des couleurs de l'image de transfert en couleur, telle qu'elle est vue par l'observateur et, de pré-10 férence, un agent dont l'aspect est agréable et qui ne fournit pas un signal de bruit de fond altérant l'information contenue dans l'image. Les agents réfléchissants particulièrement désirables sont ceux qui constituent un fond blanc, en vue de l'examen de l'image de transfert, et spécifiquement ceux qui sont 15 couramment utilisés pour constituer un fond pour l'examen des épreuves photographiques par réflexion, plus spécialement ceux qui possèdent les propriétés optiques désirées pour la réflexion des radiations incidentes. A titre d'exemples de pigments réfléchissants 20 conçus pour une utilisation dans la mise en oeuvre de la présente invention, on peut mentionner le sulfate de baryum, le sulfure de zinc, le bioxyde de titane, le stéarate de baryum, l'argent en paillettes, les silicates, l'alumine, l'oxyde de zirconium, l'acétyl acétate de zirconium, le sulfate de zirconium sodique, 25 le kaolin, le mica, etc. Un agent réfléchissant particulièrement préféré est le bioxyde de titane en raison de son pouvoir réfléchissant extrêmement élevé. En général, dans un tel mode de réalisation préféré, sur la base du-pourcentage de bioxyde de titane "(poids/ 30 volume), une composition de traitement contenant environ 162 à 432 mg/dm2 de bioxyde de titane en dispersion dans 100 cm3 d'eau, donne un facteur de réflexion d'environ 85 à 90$- Dans les modes de réalisation particulièrement préférés, le facteur de réflexion particulièrement désiré est supérieur à environ 85$. 35 Dans des modes de réalisation dans lesquels la dis persion comprend une couche préformée disposée entre la couche réceptrice d'image et la couche d'halogénure d'argent "immédiatement voisine, la couche de pigment doit être suffisamment transparente pour- laisser passer les radiations d'exposition et 40 elle peut eô.jprôr.are un agent réfléchissant tel que du bioxyde \ 72 1.3.808 2133899 de titane, agent dont la répartition des tailles des. particules est telle que le. diamètre moyen de ses particules soit inférieur à environ 0,2 micron et de préférence inférieur à environ 0,05 micron, telles qu'elles sont initialement présentes avant l'exposition du film, ces matières préférées, après contact avec la composition de traitement alcaline aqueuse, subissant de préférence une agglomération pour constituer des particules dont le diamètre est supérieur à environ -0,2 micron et étant appliquées à. raison d'environ 21,6 à 108 mg/dm2. Spécifiquement, l'agent réfléchissant doit être présent en une.quantité insuffisante pour empêcher l'exposition des couches d'émulsion par les radiations actiniques tombant sur la couche transparente de dimensions stables du film composite, mais suffisante pour que le révélateur chromogène associé à la couche d'émulsion d'halogénure d'argent se trouve masqué par rapport à l'image de transfert en couleur, après le traitement. Dans un mode de réalisation préféré de ce genre, le pigment, tel que le bioxyde de titane, œt initialement présent en particules de taille relativement petite, pour assurer un passage efficace inattendu des radiations à travers la couche réfléchissante pendant l'exposition, cette couche après contact avec une composition de traitement alcaline et agglomération des particules du pigment, assurant une réflexion de la lumière et une capacité de masquage suffisantes. En général, les agents réfléchissants ,à utiliser sont ceux qui restent sensiblement immobiles au sein de leurs compositions respectives pendant et après le traitement photographique, et en particulier ceux qui forment des dispersions d'un pigment minéral.insoluble et non diffusible au sein de la couche dans laquelle ils sont disposés. Quand on le désire, le pigment réfléchissant peut ainsi être distribué en totalité ou en partie au sein d'une matrice polymérisée perméable à la composition de traitement, telle qu'une matrice en gélatine et/ou.en toute autre matière polymère, telle que celles qui sont spécialement mentionnées dans toute la description comme des matières pouvant servir de liant et-ce pigment peut être distribué dans une des couches du.film composite ou dans plusieurs couches qui peuvent être, séparées ou conti-guës, entre la couche réceptrice d'image et la couche d'halogénure d'argent immédiatement voisine, à condition que sa distribution et sa concentration soient telles qu'il puisse assumer son ^ ORIGINAL 72 13808 29 2133899 rôle susmentionné de masque avant le traitement, et/ou l'agent réfléchissant peut finalement se trouver disposé, en totalité ou en partie, dans le résidu de composition de traitement, c'est-à-dire entre la couche réceptrice d'image et la couche 5 d'émulsion d'halogénure d'argent immédiatement voisine à laquelle est associée la matière formant une image en couleur. doit posséder, à un pH supérieur à son pKa, un pouvoir d'absorption maximal des radiations spectrales, aux longueurs d'onde 10 auxquelles la ou les couches d'halogénure d'argent photosensibles du film composite sont sensibles et il doit être sensiblement immobile ou non diffusible au sein de la dispersion de pigment, pendant qu'il filtre les radiations, en vue de maintenir et d'augmenter l'intégrité optique de la dispersion en tant qu'unité 15 filtrant les radiations opérant selon la présente invention, et d'empêcher sa diffusion dans la couche réceptrice d'image et sa concentration localisée dans celle-ci, car cette diffusion réduirait l'efficacité de la dispersion comme fond contre.lequel la formation de l'Image peut être immédiatement suivie, pendant 20 les stades initiaux du traitement de diffusIon-transfert du film, grâce à une£>sorption par l'agent filtrant des radiations visibles réfléchies par la dispersion, avant la réduction du pH environnant au-dessous du pKa de l'agent. Compte tenu de la région de sensibilité spectrale de la couche ou des couches d'halogénu-25 re d'argent associées, l'agent servant de filtre optique peut comprendre un ou plusieurs colorants qui possèdent une absorption complémentaire à celle de telles couches d'halogénure d'argent, en vue d'assurer une protection efficace contre des radiations déterminant la formation d'un voile physique, pendant le traitement. 30 Compte tenu du fait que l'absorption de l'agent filtrant compromet les caractéristiques d'examen de l'image en contaminant le fond constitué par le pigment réfléchissant, les agents qui sont choisis doivent présenter une absorption spectrale principale au pH auquel le traitement est effectué et une absorption minimale 35 à un pH inférieur à celui qui règne pendant la formation de 1!image de transfert. De ce fait, le ou les agents servant de filtres optiques qui sont choisis doivent posséder un pKa inférieur au pH du traitement et supérieur au pH environnant après la formation d'une image de transfert, et ils seront de préférence choisis es 40 vue d'une utilisation en une concentration minimale nécessaire L'agent choisi pour constituer le filtre optique 72 13808 30 2133899 pour assurer une densité de transmission optique supérieure à environ 6,0, aux longueurs d'onde auxquelles la couche d'halogénure d'argent possède une sensibilité maximale et une densité de réflexion optique inférieure à environ 1,0 à de telles lon-5 gueurs d'onde. A titre d'exemples spécifiques de. tels-agents sensibles au pH pouvant être utilisés comme filtres optiques dans la mise en oeuvre de l'invention, on peut mentionner ceux qui sont décrits dans la demande de brevet américain n° 43.782. 10 En général, des agents préférés, tant opacifiants que filtrants, sont ceux qui restent immobiles au sein de leurs compositions respectives, pendant et après le traitement photographique, et particulièrement ceux qui comprennent des matières insolubles et non diffusibles. 15 Comme décrit dans les brevets précités, la composi tion de traitement liquide mentionnée pour la réalisation des procédés polychromes par diffusion-transfert comprend au moins une solution aqueuse d'une matière alcaline, par exemple de dié-thylamine, d'hydroxyde de sodium, de carbonate de sodium ou de 20 produits analogues possédant de préférence un pH supérieur à 12 et, mieux encore, elle comprend un composé augmentant la viscosité et constituant une matière filmogène du type qui, lorsque la composition est étalée et séchée, donne un film relativement fer- ■ me et relativement stable. Les matières filmogènes préférées dé-25 crites comprennent des polymères à poids moléculaire élevé tels que des éthers hydrosolubles polymérisés qui sont inertes vis-à-vis des solutions alcalines, comme par exemple 1'hydroxyéthyl cellulose ou la carboxyméthyl cellulose de sodium. En outre, il est également mentionné qu'on peut utiliser des matières fil-30 mogènes ou des agents épaississants dont l'aptitude à augmenter la viscosité n'est sensiblement pas modifiée si on les laisse en solution pendant un long moment. Comme mentionné, la matière filmogène est de préférence incorporée dans la composition de traitement en des quantités appropriées telles que la viscosité 35 de la composition devienne supérieure à 100 cPs à une température d'environ 24°C, et soit de préférence comprise entre 100.000 et 200.000 cPs à ladite température.. Quand on exécute un procédé polychrome par diffusion-transfert en utilisant le film 10, ce film est exposé 40 à des radiations, qui ont un effet actinique sur le stratifié SA& origine 72 13808 31 2133899 photosensible 13 et qui tombent sur la surface d'exposition 34 du stratifié, comme on le voit sur la figure 2. Après l'exposition, comme illustré sur les figures 2 et 4, on traite le film 10 en le faisant passer entre des rou-5 leaux opposés 35, écartés de façon appropriée, qui appliquent une force de compression sur le sachet frangible 11 et brisent le joint longitudinal 30 pour distribuer, entre la couche réceptrice d'image 24 et la couche auxiliaire 23.> la composition de traitement alcaline 12, contenant un pigment minéral réfléchissant la 10 lumière et in agent servant de filtre optique, à un pH supérieur au pKa de l'agent servant de filtre et auquel les révélateurs chromogènes respectivement cyan, magenta et jaune sont solubles et diffusibles, comme une fonction du degré ponctuel-d'exposition des couches d'émulsion d'halogénure d'argent 16, 19 et 22, respecti-15 vement sensibles au rouge, au vert et au bleu. La composition de traitement alcaline 12 imprègne les couches d'émulsion 16, 19 et 22 pour amorcer le développement des images latentes contenues dans les émulsions respectives. Les révélateurs chromogènes cyan, magenta et jaune, des couches 15* 20 18 et 21 sont immobilisés, comme une fonction du développement de leurs -émulsions respectivement associées d'halogénure d'argent, de préférence sensiblement' comme un résultat de leur conversion de la forme réduite à leur forme oxydée' relativemeat insoluble et non diffusible, ce qui détermine la distribution conforme à 25 l'image des révélateurs chromogènes cyan, magenta et jaune, mobiles, solubles et dif fusibles,, comme une fonction du degré d'exposition point par point de leurs émulsions associées. Au moins une partie des distributions conformes à l'image des révélateurs chromogènes mobiles cyan, magenta et jaune est transférée, par 30 diffusion, à la couche polymérisée 24 pouvant être-teinte, pour y constituer une image de transfert polychrome en couleur qui peut être vue contre le fond constitué par le pigment réfléchissant se trouvant dans le résidu 12 de la composition de traitement et qui masque les révélateurs -chromogènes cyan, magenta et 35 jaune restant associés aux. couches d'émulsion d:'halogénure d'argent 22, 19 et 16, respectivement sensibles au bleu, au vert et au rouge. -Après la formation notable d'une image de transfert, une portion suffisante des ions de la composition de traitement alcaline aqueuse 1:5 transférée,_par - diffusion, à travers -40 la couche réceptrice polymère oerméabie 24 et la couche d'espace- ■v BAS* ©jeftBStë&Ll 72 13808 32 2133899 ment perméable 25, à la couche de neutralisation polymère 26, ce qui fait que le pH environnant du système diminue comme une fonction de la neutral'isatin et atteint une valeur pour laquelle les révélateurs chromogènes cyan., magenta et jaune , sous la forme 5 réduite, ne sont pas diffusibles, ce qui donne une image de transfert polychrome en couleur qui est stable et ce qui assure la décharge de l'agent servant de filtre optique, sensible au pH, par suite de la réduction du pH à une valeur inférieure au pKa d'un tel agent, grâce à quoi on obtient une réflectivité maxima-10 le en fonction de la concentration de pigment présente. La solution alcaline faisant partie de la composition de traitement, disposée entre l'élément photosensible et la couche réceptrice d'image, imprègne ainsi les émulsions pour amorcer le développement des images latentes qui y sont conte-15 nues. Les révélateurs chromogènes associés respectifs sont mobilisés dans des zones non exposées, en raison du développement des images latentes. Une telle mobilisation semble due, au moins en partie, à une modification des caractéristiques de solubilité du révélateur chromogène après oxydation, et en particulier 20 de sa solubilité dans les solutions alcalines. Elle peùt également être due en partie à un effet tannant exercé sur 1'émulsion par l'agent de développement oxydé et en partie à un épuisement localisé de la solution alcaline à la suite du développement. Dans les zones., non exposées et partiellement exposées de l'émul-25 sion, le révélateur chromogène associé peut diffuser et il fournit ainsi une. distribution conforme à l'image de révélateur chromogène non .oxydé,,dissous dans la composition de traitement liquide, comme une, fonction du degré d'exposition point par point de 1'émulsion d'halogénure d'argent. Au moins une partie de cette 30 distribution conforme à l'image du révélateur chromogène non oxydé est transférée, par imbibition, à une couche réceptrice d'image superposée, çe transfert se faisant sensiblement à l'exclusion du -révélateur chromogène.oxydé. .L'élément récepteur d'image reçoit une diffusion en profondeur, à partir de 1'émulsion dévelop-35 pée, de révélateur, chromogène non oxydé, sans modification notable de-la distribution conforme à l'image de ce dernier,"pour donner - l'-.image en couleur, inversée ou positive, de l'image "développée. . v . . Après la distribution de la composition de traite ment .12, -le .sachet 11.peut être dissocié à la main du reste du 40 film composite, comme décrit ci-dessus, pour donner le produit ^ original 72 13808 33 2133899 représenté sur la figure 6. On va décrire des structures données à titre d'exemples, pour illustrer encore la présente invention, structures qui font ressortir des modes de réalisation représentatifs 5 et une utilisation représentative, en photographie, des nouveaux films de l'invention, étant toutefois bien entendu que l'exposé qui va suivre est donné à titre indicatif et non limitatif de la portée de l'invention. On peut préparer des films similaires à celui 10 qui est représenté sur le dessin, par exemple en formant une dispersion d'un complexe polymère-agent de développement de l'halogénure d'argent en dissolvant environ 120 g de 4-méthylphényl-hydroquinone dans environ 1200 cm3 d'isopropanol et environ 240 cm3 d'une solution à environ 40^ (poids/poids) de la polyvinylpyrro-15 lidone vendue par GAP Corporation (Etat de New York, E.U.A) sous la marque de fabrique K-15 (poids moléculaire d'environ 5'000} dans environ 17.900 cm3 d'eau, en ajoutant la solution organique à la solution aqueuse, à température ambiante à une cadence d'environ 20 cm3/minute, tout en agitant, à ajouter environ 20 1400 cm3 de nitrate d'ammonium 0,1M puis environ 200 cm3 d'acétate de sodium 0,1M, à un pH de 5*4, tout en agitant, à faire cesser l'agitation et à recueillir la polyvinyl-pyrrolidone-4-méthylphényl hydroquinone insoluble formée, à laver le complexe polymère-agent de développement avec environ 4000 cm3 de nitrate 25 d'ammonium 0,001M, à disperser le complexe dans de l'eau à l'aide de l'agent dispersant "Lomar D" (marque de fabrique déposée par Nopeo Chemical Co. E.U.A pour un agent dispersant qui est le sel de sodium de l'acide monaphtalène sulfonique condensé), à raison d'environ "J% de complexe par rapport au poids sec de la 4-méthyl-30 phényl hydroquinone et d'environ ~5% d'agent dispersant, à traiter la dispersion dans un appareil ultrasonique de 1000 W pendant environ 1 heure, à laisser reposer la dispersion pendant environ 2 heures, à ajouter la dispersion décantée à une solution aqueuse de gélatine avec un rapport 4-méthylphényl hydroquinone:gélatine 35 d'environ 1:0,5> et à faire passer la dispersion dans un broyeur à colloïdes, avec un écartement des cylindres de 0^127 mm. On peut ensuite préparer le film proprement dit en appliquant successivement les couches ci-après sur un support de film opaque en polyester d'une épaisseur de 0,127 n®1- 72 13808 34 2133899 1. Une couche du révélateur chromogène cyan, de formule 20 en dispersion dans de la gélatine, qu'on applique à raison d'environ 10,58 mg/dm2 pour le colorant et d'environ 9,39 mg/dm2 pour la gélatine ; 2. une couche d'une émulsion de gélati no-iodobro-25 mure d'argent sensible au rouge, appliquée à raison d'environ 15,12 mg/dm2 pour l'argent et d'environ 7,56 mg/dm2 pour la gélatine ; 3. une couche comprenant le copolymère acrylate de butyle/diacétone acrylamide/styrène/acide méthacrylique 30 (60/30/4/6) et du polyaerylamide, appliqués avec un rapport d'environ 32:1 à raison d'environ 8,64 mg/dm2 ; 4. une couche du révélateur chromogène magenta, 72 13808 35 2133899 10 oh dispersé dans de la gélatine, appliquée à raison de-7?,66 mg/dm2 pour le colorant et d'environ 11,23 mg/dm2 pour la gélatine ; 15 5» une couche d'une émulsion de gélatino-iodo bromure' d'argent sensible au vert comprenant le complexe po-lyvinylpyrrolidone-4-méthylphényl hydroquinone, appliquée à raison d'environ 8,-64 mg/dm2 pour l'argent, de 4,32 mg/dm2 pour la gélatine et d'environ 0,648 g pour le complexe ; 20 6. une couche de copolyroère acrylatede butyle/ diacétone acrylamide/styrène/acide méthacrylique (60/30/4/6) et de polyacrylamide, appliqués dans un rapport, d'environ 8:1, à raison d'environ 5,4 mg/dm2 ; 7. une couche du révélateur chromogène jaune,- 25 de formule 30 35 °3H7 2 -C CHg CHg 72 13808 ,2133899 en dispersion dans de la gélatine, cette couche étant appliquée à raison d'environ 8,64 mg/dm2 pour le:colorant et d'environ 12,63 mg/dm2 pour la gélatine. 8. une couche d'une émulsion de gélatino-iodo-5 bromure d'argent sensible au bleu comprenant un complexe poly- vinylpyrrolidone-4'-méthylphényl hydroquinone appliqué à raison d'environ 8,1 mg/dm2 pour l'argent, d'environ 4,32 mg/dm2 pour la gélatine et d'environ 0,864 mg/dm2 pour le complexe ; 9. une couche de gélatine appliquée à raison d'en-10 viron 4,86 mg/dm2. Ensuite, un support de film transparent, en polyester de 0,127 mm, peut être recouvert des couches successives suivantes : 1. un mélange 7:3, en poids, comprenant un copo-15 lymère polyéthylène/acide maléique et de l'alcool polyvinylique, ce mélange étant appliqué à raison d'environ 151,2 mg/dm2, pour constituer une couche acide polymère ; 2. un copolymère d'acrylamide et de diacétone acrylamide greffé sur un squelette en alcool polyvinylique, dans 20 un rapport molaire de 1:3,2:1, ce copolymère étant appliqué à raison de 86,4 mg/dm2, pour constituer une couche d'espacement polymère. 3. un mélange 2:1, en poids, d'alcool polyvinylique et de poly-4-vinylpyridine, appliqué à raison d'environ 25 97,2 mg/dm2 et comprenant environ 2,16 mg/dm2 de phényl merçapto-tétrazole pour constituer une couche polymère réceptrice d'image. On peut ensuite assembler mutuellement les deux composants ainsi préparés, pour constituer un stratifié, en les 30 collant ensemble par leurs bords respectifs, au moyen d'un ruban adhésif sensible à la pression qui recouvre les bords du stratifié résultant. Un sachet frangible comprenant une couche extérieure faite d'une feuille de plomb et une couche de revêtement 35 intérieure en chlorure de polyvinyle, sachet qui contient la solution de traitement alcaline aqueuse suivante : Eau. 100 cm3 Hydroxyde. de potassium 11,2 g 72 13808 37 2133899 5 Hydroxyéthyl cellulose (haute viscosité) /fournie par Hercules Powder Co., à Wilmington (E.U.A) sous la marque déposée Natrasol 25017 3,4 g Bromure de N-phénéthyl-a-picolinium 2,7 g 1,15 g 50,0 g Benzotriazole Bioxyde de titane peut être ensuite fixé à demeure sur le bord avant de chacun 10 des stratifiés, à l'aide de rubans sensibles à la pression qui relient entre eux les sachets et les stratifiés respectifs, de manière que, lorsqu'une force de compression est exercée sur un sachet, son contenu soit distribué, en raison de la rupture de sa jonction marginale, entre la couche polymère réceptrice 15 d'image et la couche de gélatine immédiatement voisine. exposés à travers des coins optiques à des radiations tombant sur la couche transparente en triacétate de cellulose et être traités par passage des films exposés entre des éléments pres-20 seurs appropriés, tels que des rouleaux opposés et convenablement écartés, pour rompre le sachet et distribuer son contenu. Pendant le traitement, on peut suivre la formation de l'image de transfert polychrome en couleur à travers la couche transparente de polyester, contre le fond constitué par le bioxyde de 25 titane et formé lors de la distribution de la composition de traitement contenant le pigment entre la couche polymère réceptrice d'image et la couche de gélatine 9 de l'élément photosensible. On constate alors que la formation des images de transfert en couleur polychromes possédant les caractéristiques requises 30 de brillant, de gradation, de saturation et d'isolement des couleurs, est achevée en 90 secondes environ. utilisées possèdent le gradient de distribution de l'halogénure d'argent décrit en détail ci-dessus et elles peuvent être prépa-35 rées de ia manière déjà décrite en détail et être sensibilisées par voie chimique, à environ 5ô°C, à pH 5 et à pAg 9, pa*1 l'addition d'une quantité sensibilisatrice d'une solution de G,1 g de thiocyanate d'ammonium dans 9,9 cm3 dreau et de 1,2 g d'une solution de 0,097 g de chlorure d'or dans 9,9 cm3 d'eau et d'une 4-0 solution aqueuse à 0,02$ de thiosulfate de sodium. Les émulsions résultantes peuvent ensuite être sensibilisées vis-à-vis du Les films composites photosensibles peuvent être Les émulsions de gélatino-iodobromure d'argent ba0 obsûjnal] 72 13808 38 2133899 10 15 20 25 30 35 40 spectre par l'addition d'une quantité efficace d'un ou plusieurs colorants de sensibilisation optique en dispersion dans un solvant approprié. Par l'addition de (A) 2,08 g de . n"C12H25 0 (B) 0,52 g de iéhyn (c) 1,18 g de CH2 N C12H25" n •CH2-N-C12H25-n rcb3 o à la composition de traitement, on peut immédiatement suivre la formation de l'image après la distribution de la composition de traitement, du fait que les couches d'émulsion d.'halogénure photosensibles sont protégées des radiations incidentes grâce au fait que la densité optique en lumière transmise de la composition, qui est supérieure à environ 6,0 unités de densité et qu'elles sont protégées contre la reflexion du fond en bioxyde de titane grâce au fait que la densité optique par réflexion de la composition est inférieure à environ 1,0 unité de densité. âAD ORIGINAL 72 13808 39 2133,899 Le pH et la concentration en solvant de la solution de traitement alcaline initialement utilisée doivent être tels que cette composition se trouve à pH supérieur au pïCa des agents servant de filtre optique, c'est-à-dire à un pH pour lequel 5 environ 50% des agents sont présents sous la forme moins absorbante et environ 50$ sont présents sous la forme plus absorbante, de préférence un pKa supérieur à environ 11 et, mieux encore, supérieur à environ 12, et un pH auquel . les révélateurs chromogènes utilisés sont solubles et diffusibles. Bien qu'il ait été 10 constaté que le pH spécifique à utiliser peut être facilement déterminé de façon empirique pour n'importe quel révélateur chromogène et n'importe quel agent' servant de filtre optique, ou pour n'importe quel groupe de révélateurs chromogènes et d'agents servant de filtres optiques, les révélateurs chromogènes plus parti-15 culièrement désirables sont solubles à un pH supérieur à 9 et sont relativement insolubles à un pH inférieur.à 9, sous la forme réduite,' et ils sont relativement insolubles à n'importe quel pH alcalin, sous la forme oxydée, -et'le système peut être facilement équilibré en conséquence pour de tels révélateurs chromogènes. En 20 outre, bien que, comme mentionné, la composition de traitement du mode de réalisation préféré comprenne le ou les agents filmogènes et augmentant la viscosité qui ont été mentionnés, pour faciliter l'étalement de la composition et pour aider au maintien de la composition étalée sous forme d'une couche de structure stable 25 dans le stratifié, il n'est pas nécessaire qu'un tel agent fasse partie de la composition après la distribution. d'acide polymère du type décrit ci-dessus, est incorporé, comme on l'a exposé, dans le film de la présente invention, pour réduire 30 l'alcalinité de la solution de traitement et la ramener d'un pH supérieur au pKa de l'agent filtrant optique choisi et auquel les colorants sont solubles, jusqu'à un pH qui est inférieur au pKa de l'agent et auquel les colorants sont sensiblement non diffu-sibles, ce qui, de façon avantageuse stabilise encore-et porte à 35 une valeur optimale ie pouvoir: réflecteur de l'image de transfert en couleur. Dans un cas de ce genre, la couche de neutralisation peut comprendre un agent en particules à réaction acide, qui est disposé dans le film ou dans une couche acide,polymère, par exemple dans une couche r.'/ide polyjrîâre d'une épaisseur d'environ 40 0,0076 à 0,0381 mm, qui est disposée entre, la couche de support Un élément neutralisant, par exemple une couche 72 13808 40 2133899 transparente et la couche réceptrice d'image, et/ou entre le support opaque et la couche émulsion/colorant immédiatement voisine, et le film peut également contenir line couche d'espacement ou d'arrêt polymérisée, ayant par exemple environ 0,0076 à 0,038 5 mm d'épaisseur, disposée entre la couche de support transparente et la couche réceptrice d'image et/ou entre le support opaque et la couche émulsion/colorant immédiatement voisine, et le film composite peut également comprendre une couche d'arrêt ou d'espacement polymérisée, ayant par exemple environ 0,002 à 0,017 mm 10 d'épaisseur, placée au voisinage immédiat de la couche acide polymère, à l'opposé de la couche de support respective, comme mentionné plus haut. Spécifiquement, les films peuvent utiliser une couche acide polymère qui est, par exemple, du type décrit dans 15 le brevet américain n° 3.362.819 et, mieux encore, ils peuvent comprendre une couche inerte de temporisation ou d'espacement, disposée entre la couche acide polymère portée par un support et la couche réceptrice d'image. Ainsi qu'on l'a mentionné dans le brevet américain 20 cité en dernier, la couche acide polymère peut comprendre des polymères qui contiennent des groupes acides, comme des groupes dérivés de l'acide carboxylique et de l'acide sulfonique, qui sont capables de former des sels avec des métaux alcalins, tels que le sodium, le potassium, etc..., ou avec des bases organiques, en par-25 ticulier des bases d'ammonium quaternaire, comme l'hydroxyde de tétraméthyl ammonium, ou des groupes fournissant par eux-mêmes des groupes acides, comme des anhydrides ou des lactones, ou encore d'autres groupes qui sont capables de réagir avec des bases pour les capturer et les retenir. Le groupe à réaction acide est 30 bien entendu retenu dans la couche polymère. Dans les modes de réalisation préférés décrits, le polymère contient des groupes carboxyle libres et la composition de traitement par transfert utilisée renferme une grande concentration drions sodium et/ou potassium. Les polymères acides mentionnés comme étant les plus 35 utiles sont caractérisés par le fait qu'ils contiennent des groupes œrboxyle libres, qu'ils sont insolubles dans l'eau sous la forme d'un acide libre, et qu'ils forment des sels hydrosolubles de sodium et/ou de potassium. On peut également utiliser des polymères contenant des. groupes d'anhydrides d'acides carboxyliques, 40 dont au moins quelques-uns ont été de préférence convertis en SAD ORIGINAL 72 13308 41 2133899 groupes carboxyle libres avant 1'imbibition. Bien que les acides polymères les plus facilement disponibles soient des dérivés de la cellulose ou de polymères vinyliques, on peut utiliser des acides polymères dérivés d'autres catégories de polymères. A 5 titre d'exemple d'acides polymères spécifiques selon le brevet américain précité, on peut mentionner des dérivés d'un demi-ester de la cellulose et d'un acide dibasique, dérivés qui contiennent des groupes carboxyle libres» comme par exemple 1'acéto-phtalate acide de cellulose, 1'acéto-glutarate acide de cellulose, l'acé-10 to-succinate acide de cellulose, le succinate acide d'éthyl cellulose, 1'acéto-succinate acide d'éthyl cellulose, des éthers et des esters dérivés de la cellulose, modifiés par des sulfoanhydrides par exemple par l'anhydride ortho-sulfobenzoïque, l'acide polystyrène sulfonique, la carboxyméthyl cellulose, le phtalate acide 15 de polyvinyle, 1'acéto-phtalate acide de polyvinyle, l'acide poly-acrylique, les acétals de l'alcool polyvinylique avec des aldéhydes carboxy-substitués ou sulfo-substitués, par exemple l'acide o-, m- ou p-benzaldéhyde sulfonique ou carboxylique, les esters partiels de copolymères éthylène/arihydride maléique, les esters par-20 tiels de copolymères éther méthyfcrinylique/anhydride maléique, etc. de traitement est d'au moins 12 à 14 et le pKa des agents choisis comme filtres optiques est donc de préférence égal ou supérieur à 13. Il a été décrit que la couche acide polymère doit contenir 25 des groupes acides en une quantité au moins suffisante pour déterminer une réduction du pH de la couche réceptrice d'image depuis une valeur comprise entre environ 12 et 14 jusqu'à une valeur égale ou inférieure à 11, à la fin de la période d'imbibition, et de préférence jusqu'à line valeur d'environ 5 à 8, en peu de 30 temps après 11imbibition, ce qui rend, bien entendu, nécessaire que l'action de l'acide polymérisé soit contrôlée avec précision, de manière à ne pas compromettre le développement du négatif ou le transfert conformément à l'image des révélateurs chromogènes non oxydés. Pour cette raison, le pH de la couche réceptrice d'image 35 doit être maintenu à une valeur permettant le transfert, par exemple comprise entre 12 et 14, jusqu'à ce que l'image en couleur ait été formée, après quoi le pH est réduit très'rapidement au moins jusqu'à environ 11, et de préférence jusqu'à environ 9 à. 10. Les révélateurs ehror^ogènet, non oxydés contenant des radicaux de 40 développement hydroquinonyle diffusent du négatif au positif sous Comme on l'a déjà souligné, le pH de la composition 72 13808 2133899 forme d'un sel de sodium ou d'un autre métal alcalin. La vitesse de diffusion de tels constituante formant une image en couleur est donc au moins en partie une fonction de la concentration en composé alcalin, et il est nécessaire que le pH de la couche récep-5 trice d'image reste de l'ordre de 12 à 14, par exemple» jusqu'à ce que la quantité nécessaire de colorant ait été transférée. La réduction ultérieure du pH, en plus de son effet désirable sur la stabilité à la lumière de l'image» joue un rôle photographique extrêmement précieux en arrêtant sensiblement tout autre transfert 10 du colorant. Pour empêcher une réduction prématurée du pH pendant le traitement de transfert, réduction qui se traduirait par exemple par line réduction indésirable de la densité de l'image positive» il a été décrit que les groupes acides sont distribués 15 dans la couche acide polymère de manière que la cadence à laquelle le composé alcalin peut en disposer puisse être contrôlée» par exemple comme une fonction de la vitesse de gonflement de la couche d'aside polymérisé, vitesse qui est elle-même en relation directe avec la vitesse de diffusion des ions alcalins. La dis-20 tribution désirée des groupes acides dans la couche acide polymère peut être effectuée en mélangeant ce polymère avec un polymère ne comportant pas de groupes acides» ou ayant me concentration plus faible en de tels groupes» et qui est compatible avec l'acide polymère, ou bien en n'utilisant qu'un acide polymère mais en le 25 choisissant de telle sorte qu'il contienne une proportion relativement inférieure de groupes acides. Ces modes de réalisation sont illustrés respectivement dans le brevet américain déjà cité où l'on utilise un mélange (a.) d'acétate de cellulose et d'acéto-phtalate acide de cellulose et Çb) un polymère d'acéto-phtalate acide de 30 cellulose comportant un pourcentage de groupes phtalyle beaucoup plus faible que 1'acéto-phtalate acide de cellulose mentionné en premier. Il y a également été décrit que la couche contenant l'acide polymère peut renfermer un polymère insoluble dans 35 l'eau, de préférence un ester cellulosique, qui contrôle ou "module'1 la vitesse de formation du sel alcalin de l'acide polymère. A titre d'exemples d'esters cellulosiques qui, peuvent être utilisés, on mentionnera l'acétate de cellulose, l'acéto-butyrate de cellulose, etc.,. Le- polymères particuliers et les combinaisons 40 particulières de polymères qu'on utilise dans un mode de réalisaSA0 ORIGINAL 72-13808 2133893 tion quelconque sont bien entendu choisis de manière à. obtenir une résistance mécanique adéquate au mouillé et à sec et,- lorsque cela est nécessaire ou désirable» on peut faire appel à des sous-couches appropriées pour favoriser l'adhérence mutuelle des diverses couches polymères pendant le stockage et l'utilisation. La couche d'espacement inert^Ôu brevet américain mentionné en dernier» qui comprend par exemple de l'alcool polyvinylique ou de la gélatine» sert à contrôler "dans le temps" la réduction du pH par la couche acide polytaère. Cette temporisation est décrite comme étant une fonction de la vitesse à laquelle l'alcali diffuse à travers la couche d'espacement inerte. Il est mentionné dans ce brevet qu'il a été constaté que le pH ne diminue pas tant que la substance alcaline n'a pas traversé cette couche» c'est-à-dire que le pH n'est pas réduit dans une mesure notable par simple diffusion dans la couche intermédiaire» mais qu'"il tombe très rapidement dès que la substance alcaline diffuse à travers la couche d'espacement. Comme décrit dans le brevet américain n° 3.362.819, la présence d'une couche d'espacement, inerte est efficace pour uniformiser les diverses vitesses-de réaction dans une gamme étendue de températures» par exemple en empêchant une réduction prématurée du pH quand l'imbibition est effectuée à des températures supérieures à la température ambiante, par exemple comprises entre 35 et 38°C. Il est décrit dans ce brevet que, grâce à la couche d'espacement inerte, la vitesse à laquelle le composé alcalin est disponible en vue d'être capturé par la couche acide polymère devient une fonction des vitesses de diffusion de ce composé alcalin. Toutefois» comme il est décrit dans le brevet américain n° 3.455.686» il est préférable que la vitesse mentionnée à laquelle les cations de la composition de traitement alcaline, c'est-à-dire les ions alcalins» sont rendus disponibles en vue de leur capture dans la couche acide polymère, diminue lorsque les températures du traitement de transfert augmentent, afin que les procédés de diffusion-transfert-en couleur soient relativement indépendants des variations de l'image de transfert positive dans un intervalle étendu de températures ambiantes. Spécifiquement. il est précisé dans ce brevet qu'on a constaté que la vitesse de diffusion d'un composé alcalin m ! 72 13808 44 2133899 à travers une couche d'espacement polymérisée inerte et perméable augmente lorsque la température de traitement augmente, et ceci dans une mesure telle que, par exemple, à des températures relativement élevées du traitement de transfert, c'est-à-dire à des températures supérieures à environ 27°C, il se produise une réduction prématurée du pH de la composition de transfert, en raison, au moins en partie, de la diffusion rapide du composé alcalin depuis l'environnement de transfert du colorant et de sa neutralisation ultérieure au contact de la couche acide polymère. Il est mentionné qu'il en est spécialement ainsi dans le cas des composés alcalins traversant une couche d'espacement inerte dont; la perméabilité aux composés alcalins est portée à une valeur optimale de manière qu'elle entre en jeu dans l'intervalle de températures optimal d'un traitement de transfert. Inversement, à des températures inférieures à l'intervalle optimal pour le traitement de transfert, par exemple à des températures inférieures à environ 5°C, il est décrit que la couche d'espacement inerte mentionnée en dernier constitue une barrière efficace contre la diffusion en empêchant, dans le temps, la traversée effective de la couche d'espacement inerte par un composé alcalin dont les vitesses de diffusion ont été abaissées en fonction de la température et qu'il en résulte le maintien du pH élevé de l'environnement de traitement par diffusion-transfert pendant un intervalle de temps assez long pour faciliter la formation d'une tache dans l'image de transfert et la dégradation qui en résulte de la définition des couleurs des images de transfert positives. Il a été en outre mentionné dans ce brevet américain n° 3.455.686 que, toutefois, si la couche d'espacement inerte de l'élément récepteur d'image est remplacée par une couche d'espacement constituée par une couche polymérisée perméable dont la perméabilité est inversement dépendante de la température, c'est-à-dire une matière polymère filmogène présentant une perméabilité décroissante aux cations dérivés d'un composé alcalin solu-HLisé, comme des ions de métaux alcalins et des ions ammonium quaternaire, dans des conditions de température croissante, l'image de transfert positive ne présente pas les défauts résultant du maintien trop prolongé du pH et/ou de la réduction prématurée susmentionnée du pH. A titre d'exemples de polymères qui ont été ci- 72 13808 45 2133899 tés comme polymères présentant une perméabilité aux composés alcalins qui est fonction inverse de la température, on peut mentionner l'alcool hydroxypropylpolyvinylique, l'éther polyvinyl méthylique, l'oxyde de polyéthylène, la polyvinyl oxazolidone, 5 1'hydroxypropyl méthyl cellulose, l'isopropyl cellulose, les acétals partiels de l'alcool polyvinylique, comme le polyvinyl butyral partiel, le polyvinyl formai partiel, le polyvinyl acétal partiel, le polyvinyl propionate partiel, etc... Il a été précisé que les polyvinyl acétals mentionnés 10 en dernier comprennent généralement des chaînes hydrocarbonées aliphatiques saturées d'un poids moléculaire d'au moins 1.000, de préférence d'environ 1.000 à 50.000, dont le degré d'acétalatiôn est respectivement compris entre environ 10 et 30$, 10 et 30$, 20 et 80fo et 10 et des groupes hydroxy polymérisés théoriques de l'alcool polyvinylique, et qu'on peut utiliser des acétals mixtes quand on le désire. Si on le désire, on peut utiliser un mélange des polymères, par exemple un mélange d'hydroxypropyl méthyl cellulose et de polyvinyl butyral partiel. 20 L'utilisation des films composites préférés de la présente invention, décrits en détail ci-dessus, selon le procédé photographique en couleur par diffusion-transfert décrit dans le présent exposé assure spécifiquement la production d'une image de transfert extrêmement stable, ce qui est dû, au moins en par-25 tie, au fait qu'on pallie les inconvénients précités des procédés et des produits de la technique antérieure grâce à un ajustement, en cours de traitement, de la concentration en solvant de la composition de traitement et du pH de cette dernière, pour les amener d'une valeur à laquelle la diffusion ou le transfert de colorant 30 peuvent avoir lieu jusqu'à une valeur à laquelle le transfert de colorant ne peut pas s'effectuer après la formation notable d'une image de transfert. On obtient une image de couleur stable, par transfert, que le film soit ou non maintenu sous forme d'un stratifié composite intégral pendant l'exposition, le traitement, l'exa-35 men de l'image et le stockage du film. De ce fait, grâce à la présente invention, on peut obtenir, dans un intervalle étendu de températures de traitement, des images de transfert polychromes qui possèdent des densités maximales et minimales désirées, ainsi qu'une saturation des couleurs jaune, magenta et cyan, une grada-40 tion des teintes rouge-verte et bleue et une séparation.désirées 72 13808 4b 2133899 des couleurs. Ces avantages inattendus s'ajoutent aux avantages de fabrication obtenus avec le film composite intégral en couleur selon la présente invention et ressortent facilement de l'examen des paramètres du film, comme par exemple les avantages d'une uti-5 lisation plus efficace des matières et des constituants utilisés dans la fabrication, une plus grande simplicité de fabrication du film et de conception de l'appareil de prise de vues, et -une utilisation du film plus simple et plus efficacement contrôlée par l'usager. 10 Les couches de support de dimensions stables mention nées peuvent; comprendre l'un quelconque des divers types des matériaux classiques rigides ou flexibles et opaques ou transparents, possédant les caractéristiques requises d'imperméabilité aux liquides et de transmission des vapeurs mentionnées ci-dessus, et 15 elles peuvent comprendre des films faits de polymères aussi bien synthétiques que naturels. Des matières particulièrement appropriées comprennent des matières polymères, flexibles, perméables à la vapeur d'eau et imperméables aux solutions alcalines aqueuses, comme les films polymères perméables à la vapeur d'eau qu'on ob-20 tient à partir de polymères de téréphtalate d'éthylène glycol et de chlorure de vinyle, d'acétate de polyvinyle, de polyamides, des esters méthyliques et éthyliques des acides polyméthacryli-queSj des dérivés de la cellulose comme l'acétate, le triacétate, le nitrate, le propionate, le butyrate, 1'acéto-propionate ou l'a-25 céto-butyrate de' cellulose, les papiers perméables à la vapeur d'eau et imperméables aux solutions alcalines, l'alcool polyvinylique réticulé, la cellulose régénérée, etc... "■* A titre d'exemples de substances pouvant être utili- sée^our constituer la couche réceptrice d'image, on peut mention-30 ner des polymères pouvant être teints en solution tels que le Nylon, comme par exemple le N-méthoxyméthyl polyhexaméthylène adi-pamide, l'acétate de polyvinyle partiellement hydrolysé, l'alcool polyvinylique avec ou sans plastifiant, l'acétate de cellulose avec une charge, par exemple moitié d'acétate de cellulose et 35 moitié d'acide oléique, la gélatine, et d'autres substances d'une nature similaire. Des substances préférées comprennent l'alcool polyvinylique ou la gélatine contenant un colorant à mordancer comme la poly-4-vinylpyridine, comme décrit dans le brevet américain n° 3.148.061. 40 Lorsqu'on le désire, le développement peut être effec 72 13808 «7 2133899 tué en présence d'un composé du type onium, en particulier d'un dérivé d'ammonium quaternaire, selon les procédés décrits dans le brevet américain n° 3.173.786, On comprendra que les proportions relatives des 5 agents de la composition de traitement par diffusion-transfert peuvent être modifiées selon les désirs de l'opérateur. Ainsi, conformément à la présente invention, on peut modifier les compositions de développement décrites dans le présent brevet en utilisant des agents de conservation, des composés alcalins, etc., 10 autres que ceux qu'on a spécifiquement mentionnés, à condition que le pH de la composition soit initialement à la première valeur mentionnée et la concentration du solvant soit celle qui est requise. Lorsque cela est désirable, il est également envisagé d'incorporer, dans la composition de développement, des consti-15 tuants tels que des agents retardant le développement, des agents accélérant le développement, etc.. De façon similaire, la concentration des divers constituants peut être comprise dans une gamme étendue et, lorsque cela est désirable, des constituants appropriés peuvent être disposés dans l'élément photosensible, avant 20 l'exposition, dans une couche perméable distincte de cet élément photosensible et/ou dans 1'émulsion photosensible. Dans tous les exemples du présent brevet, les pourcentages des constituants sont donnés en poids, sauf mention contraire . 25 Une étude poussée des révélateurs chromogènes spéci fiques particulièrement conçus pour une utilisation dans des procédés photographiques par diffusion-transfert est faite dans le brevet américain n° 2.983.606 et dans les divers brevets qui y sont cités. A titre d'exemples d'autres brevets américains décri-30 vant en détail des révélateurs chromogènes spécifiques convenant pour la mise en oeuvre de traitement photographique par transfert, on peut également mentionner, entre autres, les brevets américains n° 2.983.605, 2.992.IO6, 3.047.386, 3.076.808, 3.076.820, 3.077.402, 3.126.280, 3.131.061, 3.134.762, 3.134.765, 3.135.604, 35 3.135.605, 3.135.606, 3.135.734, 3.141.772 et 3.142.565. A titre d'exemples supplémentaires de polymères synthétiques filmogènes, perméables aux compositions alcalines et convenant particulièrement pour ccrÈenir une dispersion de révélateur chromogène, on peut mentionner la nitroearboxyméthyl cellu-40 lose, comme décrit dans le brevet américain n° 2»992°104, un acyl- 72-13808 48 2133899 amidobenzène-sulfoester d'un sulfobenzal partiel de l'alcool polyvinylique, comme décrit dans le brevet américain n° 3.043.692, des polymères de N-alkyl carboxamides a,P-insaturés et des copolymères de N-alkyl -a, (3-carboxamides avec des N-hydroxyalkyl-carbo-5 xamides a9P-insaturés, comme décrit dans le brevet américain n° 3.069.263, des copolymères de vinylphtalimide et d'acides carboxy-liques a,P-insaturés, comme décrit dans le brevet américain n° 3.061.428; des copolymères de N-vinylpyrrolidones et d'acides carboxyliques a,P-insaturés et des terpolymères de N-vinylpyrroli-0 dones, d'acides carboxyliques a,P-insaturés et d'alkyl esters d'acides carboxyliques a,P-insaturés, comme décrit dans le brevet américain n° 3.044.873; des copolymères de N,N-dialkyl-carboxami-des a,p-insaturés avec des acides carboxyliques a,P-insaturés et les amides correspondant à ces acides et des copolymères de N-15 aryl- et de N-cycloalkyl-carboxamides a,P-insaturés avec des acides carboxyliques a,P-insaturés, comme décrit dans le brevet américain n° 3.069,296,- etc... En plus des techniques classiques de dispersion directe d'une matière solide en particules dans une matrice polyméri-20 sée ou colloïdale, par exemple par broyage dans un broyeur à boulets et par des techniques analogues, on peut également préparer la dispersion de révélateur chromogène en dissolvant le colorant dans un solvant approprié, ou dans un mélange de solvants appropriés, et en distribuant la solution résultante dans le liant polymérisé, 25 le ou les solvants pouvant être ensuite facultativement éliminés, par exemple par vaporisation, lorsque leur point d'ébullition est suffisamment bas, ou par lavage lorsqu'ils ont me solubilité différentielle dans l'agent de lavage, par exemple dans l'eau, qui est suffisamment élevée par comparaison avec la solubilité des 30 autres constituants de la composition, et/ou on peut préparer la dispersion précitée en dissolvant le liant polymérisé et le colorant dans un solvant commun. Un exposé détaillé concernant les systèmes de distribution des solvants des types mentionnés ci-dessus et une liste 35 importante des solvants classiques traditionnellement utilisés dans la technique pour la distribution des matières chromogènes photographiques dans des liants polymérisés, spécifiquement en vue de la formation des couches constitutives de films photographiques, apparaissent dans les brevets américains' 2.269.158, 2.322.027, 2.304.939, 40 2.304.940, 2.801.171, etc... - 72 13808 49 2133899 Bien qu'on ait décrit l'invention en détail en se référant uniquement à l'utilisation de révélateurs chromogènes, on comprendra facilement que d'autres matières formant une image en couleur., qui sont moins préférées, peuvent remplacer les révélais teurs chromogènes préférés dans la mise en oeuvre de la présente invention. Par exemple, on peut utiliser des matières formant une image en couleur telle que celles qui sont décrites dans les brevets américains n° 2.647.049, 2-.661.293," 2.698.244, 2.698.798, 2.802.735, 3.148.062, 3.227.550, 3.227.551, 3.227.552, 3.227.554, 10 3.243.294 , 3.330.655, 3.347.671, 3.352.672, 3.364.022 , 3.-443.939* 3.443.940, 3.443.941, 3.443.943, etc ..., dans lesquels on décrit des procédés de diffusion-transfert en couleur qui utilisent des techniques de copulation des couleurs consistant, au moins en partie, à faire réagir un ou plusieurs agents de développement de cou-leur et un ou plusieurs agents chromogènes ou copulants pour obtenir une image de transfert en couleur dans une couche réceptrice d'image superposée, et les matières décrites dans les brevets américains n° 2.774.668 et 3.087.817, dans lesquels on décrit des procédés de diffusion-transfert en couleur selon lesquels le trans-20 fert différentiel conformément à l'image de colorants complets, par les mécanismes décrits dans ces brevets, donne une image de transfert en couleur dans une couche réceptrice d'image contiguë, ainsi que les procédés faisant appel à des matières formant une image qui initialement, sont totalement ou partiellement insolubles 25 ou non diffusibles tant qu'elles se trouvent dans le film composite et qui diffusent pendant le traitement comme une fonction directe ou indirecte de l'exposition. Bien que la description qui précède de l'invention ait été faite au sujet d'une structure préférée du constituant 30 photosensible, structure dans laquelle au moins deux couches photosensibles sensibilisées sélectivement sont contiguës et s'étendent dans le même plan, et spécifiquement au sujet d'une structure du type dit "tripack", qui est préférée et qui comprend une couche d'émulsion d'halogénure d'argent sensible au rouge, une couche 35 d'émulsion d'halogénure d'argent sensible au vert et une couche d'émulsion d'halogénure d'argent sensible au bleu, couches auxquelles sont associés respectivement ion révélateur chromogène cyan, un révélateur chromogène magenta et un révélateur chromogène jaune, le constituant photosensible du film composite peut comprendre au 4-0 moins deux groupes d'éléments photosensibles minuscules sensibi- 72 13808 50 2133899 Usés sélectivement et disposés sous la forme d'un filtre formant une mosaïque photosensible dans laquelle est associé à chacun des éléments photosensibles minuscules, par exemple, un révélateur chromogène approprié se trouvant dans ou derrière sa portion res-5 pective constituée par l'émulsion d'halogénure d'argent. En général, un filtre-mosaïque photosensible approprié comprend des éléments minuscules d'émulsion sensibilisée au rouge, des éléments minuscules d'émulsion sensibilisée au vert et des éléments minuscules d'émulsion sensibilisée au bleu, ces éléments étant disposés ]_q côte à côte à la manière de mosaïques auxquelles des révélateurs chromogènes cyan, magenta et jaune sont respectivement associés, La présente invention vise également l'utilisation d'un révélateur chromogène noir et l'utilisation d'un mélange de révélateurs chromogènes conçus pour fournir une image de transit fert en blanc et noir, par exemple l'utilisation de révélateurs chromogènes des trois couleurs soustractives sous forme d'un mélange approprié dans lequel les quantités de ces révélateurs chromogènes sont dosées de façon que les couleurs se combinent pour donner du noir. 20 Lorsque l'expression "image positive" a été uti lisée dans le présent exposé, cette expression ne doit pas être prise dans un sens restrictif, étant donné qu'elle est utilisée principalement à des fins d'illustration, en ce sens qu'elle définit l'image produite sur la couche réceptrice d'image comme 25 étant inversée, dans le sens positif-négatif, par rapport à l'image se trouvant dans les couches d'émulsion photosensibles. A titre d'exemple d'une autre signification de l'expression "image positive", on supposera que l'élément photosensible est exposé à une lumière actinique à travers un négatif transparent. 30 Dans ce cas, l'image latente contenue dans les couches d'émulsion photosensible sera positive et l'image en couleur produite sur la couche réceptrice d'image sera négative. Il est entendu que l'expression "image positive" couvre une image de ce genre produite sur la couche réceptrice d'image. 35 II est évident qu'en raison des paramètres de cons truction préférés des films, l'image de transfert formée à la suite de l'exposition ménagée du film composite à un sujet choisi et du traitement, est une image géométriquement inversée du sujet. De ce fait, pour obtenir une image de transfert qui ne soit pas 40 géométriquement inversée, il faudrait exposer un tel film compo 72 13808 51 2133899 site à travers un système optique d'inversion d'images, tel qu'un appareil de prise de vues possédant un dispositif optique d'inversion des images. En plus des couches essentielles décrites, il est bien entendu que le film composite peut contenir également une ou plusieurs couches sous-jacentes pouvant elles-mêmes contenir un ou plusieurs additifs tels que des plastifiants, des couches essentielles intermédiaires ayant pour rôle, par exemple, d'améliorer l'adhérence, etc..., et il est en outre entendu qu'une ou plusieurs des couches décrites peuvent consister en un produit composite comprenant deux couches ou plus de deux couches faites de constituants identiques ou différents et qui peuvent être con-tiguës ou être séparées les unes des autres, par exemple deux couches ou plus de deux couches de neutralisation ou des couches analogues, dont l'une peut être disposée entre la couche contenant le constituant formant une image de couleur cyan, et la couche opaque de dimensions stables. Il est bien entendu que la description qui précède n'a été donnée qu'à titre indicatif et non limitatif et qu'on peut y apporter de nombreuses modifications sans s'écarter de l'esprit de l'invention. 72 13808 52 2133899 REVENDICATIONS 1. Film photographique utilisé dans un procédé photographique en couleur par diffusion-transfert, ce film étant caractérisé par le fait qu'il est composé de plusieurs couches 5 comprenant une couche photosensible contenant de l'halogénure d'argent photosensible auquel est associé un colorant qui est un agent de développement de l'halogénure d'argent et qui, pendant le traitement du film, peut diffuser comme une fonction du degré ponctuel d'exposition de ladite couche photosensible à des 10 radiations actiniques incidentes, et une couche conçue pour recevoir le colorant par diffusion, au moins l'une des couches du film comprenant une dispersion ai particules d'un complexe polymère synthétique-agent de développement de l'halogénure d'argent pouvant être dissocié comme une fonction du pH pour fournir 15 un agent de développement de l'halogénure d'argent qui est solu-ble dans la composition-de traitement. 2. Film photographique destiné à être utilisé dans un procédé en couleur par diffusion-transfert selon la revendication 1, ce film étant caractérisé par le fait que le complexe pré- 20 cité comprend un complexe à liaison hydrogène d'un polymère synthétique et d'un agent de développement de l'halogénure d'argent de type benzénoîde possédant au moins deux groupes choisis parmi les groupes amino et hydroxy, au moins l'un des groupes amino et hydroxy étant substitué dans au moins l'une des positions 25 ortho et para par rapport à l'autre de ces groupes. 3. Film photographique destiné à être utilisé dans un procédé en couleur par diffusion-transfert selon la revendication 2, ce film étant caractérisé par le fait que le complexe est un complexe de polyvinylpyrrolidone et de 4-méthylphényl- 30 hydroquinone à liaison hydrogène. 4. Film photographique destiné à être utilisé dans un procédé en couleur par diffusion-transfert selon la revendication 1, ce film étant caractérisé par le fait qu'il comprend un agent opacifiant en une quantité suffisante pour masquer un colo- 35 rant associé à la couche d'halogénure d'argent photosensible, cet agent étant conçu pour être disposé entre la couche d'halogénure d'argent photosensible et la couche précitée conçue pour recevoir le colorant par.diffusion. 5. Film photographique destiné à être utilisé dans 40 un procédé en couleur par diffusion-transfert selon la revendica 72 13808 53 2133899 tion 1, ee film étant caractérisé par le fait qu'il comprend un moyen en vue du contact de ladite couche d'halogénure d'argent photosensible avec une composition de traitement se trouvant à un pH auquel ledit colorant est soluble et diffusible comme une 5 fonction du degré ponctuel d'exposition de ladite couche d'halogénure d'argent photosensible aux radiations actiniques incidentes . 6. Film photographique destiné-à être utilisé dans un procédé en couleur par diffusion-transfert selon la revendica- 10 tion 5, ce film comprenant un moyen pour convertir le pH du film afin de l'amener du pH précité auquel le colorant est soluble et diffusible comme une fonction de l'exposition de ladite couche d'halogénure d'argent photosensible à des radiations actiniques incidentes à un second pH auquel le colorant est sensiblement in- 15 capable de diffuser, après la diffusion notable de colorants solubilisés jusqu'à ladite couche conçue pour recevoir le colorant qui diffuse jusqu'à celle-ci. 7. Film photographique destiné à être utilisé dans un procédé en couleur par diffusion-transfert selon la revendica- 20 tion 5j ce film étant caractérisé par le fait que ledit moyen permettant la venue en contact de la couche d'halogénure d'argent photosensible avec la composition de traitement comprend un sachet frangible retenant la composition de traitement et disposé en travers d'un bord du film, de manière telle qu'après 25 l'application d'une force de compression sur ce sachet, celui-ci décharge la composition de traitement qu'il contient au contact de la couche d'halogénure d'argent photosensible précitée. 8. Film photographique destiné à être utilisé dans un procédé en couleur par diffusion-transfert selon la revendica- 30 tion 7, ce film étant caractérisé par le fait que le sachet frangible précité contenant ladite composition de traitement est conçu, lorsqu'il est soumis à une force de compression, pour décharger la composition de traitement qu'il contient entre la couche d'halogénure d'argent photosensible précitée et la couche destinée 35 à recevoir le colorant par diffusion. 9. Film photographique destiné à être utilisé dans un procédé en couleur par diffusion-transfert selon la revendication 8, caractérisé par le fait que ladite composition de traitement contient un agent opacifiant en une quantité suffisante pour 40 masquer le colorant associé avec ladite couche d'halogénure d'ar- 72 13808 54 2133899 gent photosensible. 10. Film photographique destiné à être utilisé dans un procédé en couleur par diffusion-transfert selon la revendication 9* caractérisé par le fait qu'il comprend une cou- 5 che opaque de dimensions stables disposée au voisinage étroit de la surface de la couche d'halogénure d'argent photosensible qui est opposée à ladite couche destinée à recevoir le colorant par diffusion. 11. Film photographique destiné à être utilisé 10 dans un procédé en couleur par diffusion-transfert selon la revendication 10, ce film étant caractérisé par le fait qu'il comprend une couche transparente de dimensions stables qui est contiguë à la surface de ladite couche conçue pour recevoir le colorant par diffusion, à l'opposé de la couche d'halogénu- ' 15 re d'argent photosensible. 12. Film photographique destiné à être utilisé dans un procédé en couleur par diffusion-transfert selon la revendication 1, ce film étant caractérisé par le fait qu'il comprend une couche de dimensions stables qui est contiguë à 20 la surface de la couche d'halogénure d'argent photosensible opposée à ladite couche conçue pour recevoir le colorant par diffusion, ce film comprenant en outre au moins deux couches d'halogénure d'argent sélectivement sensibilisées comprenant de l'halogénure d'argent photosensible auquel est associé un 25 colorant qui est un agent de développement de l'halogénure d'argent, au moins l'une desdites couches du film comprenant une dispersion de particules d'un complexe d'un polymère synthétique et d'un agent de développement aromatique d'halogénure d'argent possédant au moins deux groupes choisis parmi les 30 groupes hydroxy et amino, au moins l'un des groupes hydroxy et amino étant substitué en au moins l'une des positions ortho et para du noyau aromatique de l'agent de développement par rapport à l'autre des groupes hydroxy ou ortho, ce complexe pouvant être dissocié comme une fonction du pH pour fournir un agent 35 de développement de l'halogénure d'argent de type aromatique et soluble dans la composition de traitement, qui possède au moins deux groupes pris parmi les groupes hydroxy et amino, au moins l'un des groupes hydroxy ou amino étant substitué dans l'une des positions ortho et para par rapport à l'autre des groupes hydroxy 4-0 et amino. 72 13808 55 2133899 13. Film photographique destiné à être utilisé dans un procédé en couleur par diffusion-transfert selon la revendication 12, ce film étant caractérisé par le fait que chacune des couches d'halogénure d'argent sélectivement sensibilisées 5 possède une sensibilité spectrale prédominante vis-à-vis de régions distinctes du spectre et que le colorant associé à chacune de ces couches d'halogénure d'argent possède une gamme d'absorption spectrale, ultérieurement au traitement, qui est complémentaire de l'intervalle de sensibilité prédominante de sa couche 10 d'halogénure d'argent associée. 14. Film photographique destiné à être utilisé dans un procédé en couleur par diffusion-transfert, selon la revendication 13, caractérisé par le fait qu'il comprend, en combinaison, d'une part un élément photosensible se présentant 15 sous forme d'une structure composite contenant, comme couches essentielles, une couche opaque de dimensions stables, au moins deux couches d'émulsion d'halogénure d'argent -sélectivement sensibilisées et possédant une sensibilité spectrale prédominante vis-à-vis de régions distinctes du spectre électro-20 magnétique visible, un colorant étant associé à chacune de ces couches d'émulsion, colorant qui est un agent de développement de l'halogénure d'argent et qui soluble et diffusible dans une composition de traitement alcaline, à un premier pH, et possède une gamme d'absorption spectrale, ultérieurement 25 au traitement, qui est complémentaire de la gamme de sensibilité prédominante de sa couche d'émulsion associée, une couche polymère pouvant être teinte et perméable aux solutions alcalines, une couche polymère possédant une capacité d'acidification capable, après la formation notable d'une image de transfert en 30 couleur dans la couche polymère pouvant être teinte, de réduire la composition de traitement alcaline se trouvant au premier pH précité auquel les colorants sont solubles et diffusibles pour l'amener à un second pH auquel les colorants en question ne sont pas diffusibles, une couche transparente de dimensions stables, 35 et un moyen fixant les couches dans une relation fixe, au moins l'une des couches comprenant une dispersion en particules insolubles dans l'eau d'un complexe à liaison hydrogène d'un polymère synthétique et d'un agent de développement de l'halogénure d'argent du type dihydroxyphényle ou dihydraxyhaphtyle, pouvant 40 être dissocié comme une fonction du pH après contact du complexe 72 1380b C. J. J avec la composition de traitement alcaline aqueuse pour fournir un agent de développement de l'halogénure d'argent du type dihy-droxyphényle ou dihydroxynaphtyle, et, d'autre part, un sachet frangible contenant une composition de traitement alcaline se 5 trouvant au premier pH précité auquel les colorants sont solubles et diffusibles et un agent opacifiant en une quantité suffisante pour masquer le colorant associé aux couches d'émulsion d'halogénure d'argent sélectivement sensibilisées précitées, ce sachet frangible étant disposé en travers d'un bord de l'élément photo-10 sensible, de manière que la composition de traitement alcaline contenue dans le sachet soit déchargée de façon unidirectionnelle entre la couche polymère pouvant être teinte et la couche d'émulsion d'halogénure d'argent sélectivement sensibilisée qui en est immédiatement voisine. 15 15. Film photographique destiné à être utilisé dans un procédé en couleur par diffusion-transfert selon la revendication 14 et conçu pour être traité par passage entre deux éléments presseurs juxtaposés, ce film étant caractérisé par le fait qu'il comprend, en combinaison, d'une part, un élément photosen-20 sible comprenant une structure composite contenant, comme couches essentielles, en succession, une couche opaque et imperméable aux solutions alcalines, de dimensions stables, une couche d'émulsion d'halogénure d'argent sensible au rouge à laquelle est associé un colorant cyan, une couche d'émulsion d'halogénure d'argent 25 sensible au vert à laquelle est associé un colorant magenta, une couche d'émulsion d'halogénure d'argent sensible au bleu à laquelle est associé un colorant jaune, chacun des colorants cyan, magenta et jaune précités étant un agent de développement de l'halogénure d'argent soluble et diffusible dans une composition de 30 traitement alcaline se trouvant à un premier pH, l'une au moins de ces couches d'émulsion d'halogénure d'argent respectivement sensibles au bleu, au vert et au rouge comprenant une dispersion de particules essentiellement insolubles dans l'eau, dont les particules ont une taille qui ne dépasse pas sensiblement envi-35 ron 1 micron, d'un complexe à liaison hydrogène d'un polymère synthétique et d'un agent de développement de l'halogénure d'argent du type 2,5-dihydroxyphényle, pouvant être dissocié par contact avec la composition de traitement alcaline aqueuse pour fournir un agent de développement de l'halogénure d'argent du 40 type 2,5-dihydroxyphényle, une couche polymère pouvant être teinte 72 13308 57 2133899 et perméable à la solution alcaline, une couche polymère ayant une capacité d'acidification suffisante pour réduire une composition de traitement se trouvant au premier pH précité auquel les colorants cyan, magenta et jaune précités sont solubles et 5 diffusibles jusqu'à un second pH auquel lesdits colorants cyan, magenta et jaune ne sont pas diffusibles, une couche transparente et de dimensions stables, imperméable aux solutions alcalines, et un moyen fixant ces couches dans une relation fixe, et, d'autre part, un sachet frangible contenant une composition de trai-10 tement alcaline aqueuse se trouvant au premier pH précité auquel les colorants cyan, magenta et jaune sont solubles et diffusibles et un agent opacifiant en une quantité suffisante pour masquer, après distribution de la composition de traitement alcaline aqueuse sous forme d'une couche entre la couche polymère pouvant être 15 teinte et la couche d'émulsion d'halogénure d'argent sensible au bleu, les colorants cyan, magenta et jaune associés auxdites couches d'émulsion respectivement sensibles au rouge, au vert et au bleu, ce sachet étant fixé à demeure en travers d'un bord de l'élément photosensible de manière que lorsqu'il est soumis 20 à une force de compression, la composition de traitement alcaline aqueuse qu'il contient soit déchargée de façon unidirectionnelle entre la couche polymère pouvant être teinte et ladite couche d'émulsion d'halogénure d'argent sensible au bleu. 16. Film photographique destiné à être utilisé dans 25 un procédé en couleur par diffusion-transfert selon la revendication 15, caractérisé par le fait que l'agent de développement de l'halogénure d'argent du type du 2,5-dihydroxyp.hényle est la toluhydroquinone. 17. Procédé photographique de production d'images 30 de transfert en couleur, caractérisé par le fait qu'il consiste, en combinaison, (a) à exposer un film photographique composé de plusieurs couches comprenant un élément photosensible contenant une couche d'halogénure d'argent photosensible à laquelle est associé un colorant qui est agent de développement de l'halogénu-35 re d'argent qui est diffusible pendant le traitement comme une fonction du degré ponctuel -d'exposition de la couche photosensible à des radiations actiniques incidentes, et au moins une couche du film comprenant une dispersion de particules d'un complexe polymère synthétique-agent de développement de l'halogénure 40 d'argent pouvant être dissocié comme une fonction du pH pour four- 72 13808 58 2133899 nir un agent de développement de l'halogénure d'argent soluble dans la composition de traitement, (b) à mettre en contact cette émulsion d'halogénure d'argent photosensible avec une composition de traitement, (c) à dissocier ainsi le complexe polymère-agent 5 de développement de l'halogénure d'argent pour former un agent de développement de l'halogénure d'argent soluble dans la composition de traitement et pour développer la couche d'halogénure d'argent exposée précitée, (d) à former ainsi une distribution conforme à l'image de colorants diffusibles comme une fonction du 10 degré ponctuel d'exposition de la couche d'halogénure d'argent précitée aux radiations actiniques incidentes et (e) à transférer par diffusion au moins une portion de la distribution conforme à l'image du colorant diffusible jusqu'à un élément récepteur d'image pouvant être teint par ledit colorant pour former dans 15 cet élément une image en couleur en fonction de la distribution conforme à l'image précitée. 18. Procédé de production d'images de transfert en couleur selon la revendication 17* caractérisé par le fait que le complexe polymère synthétique-agent de développement de 20 l'halogénure d'argent est un complexe à liaison hydrogène d'un agent de développement aromatique de l'halogénure d'argent possédant au moins deux substituants aromatiques dans le noyau, substituants qui sont choisis parmi les groupes hydroxy et amino, au moins l'un des groupes hydroxy ou amino étant substitué en 25 au moins l'une des positions ortho et para par rapport à l'autre de ces groupes et un polymère conçu pour être fixé par une liaison hydrogène à l'agent de développement de l'halogénure d'argent. 19- Procédé de production d'images de transfert 30 en couleur selon la revendication 18, caractérisé par le fait que ledit élément photosensible comprend au moins deux couches d'halogénure d'argent sélectivement sensibilisées qui sont con-tiguës et à chacune desquelles est associé un colorant qui est un agent de développement de l'halogénure d'argent et qui est 35 diffusible, pendant le traitement, comme une fonction du degré ponctuel d'exposition de sa couche d'halogénure d'argent associée. 20. Procédé de production d'images de transfert en couleur selon la revendication 19, caractérisé par le fait que les couches d'halogénure d'argent sélectivement sensibilisées 40 possèdent une sensibilité spectrale prédominante vis-à-vis de 72 13803 59 2133899 régions distinctes du spectre visible et que le colorant associé à chacune desdites couches d'émulsion est un colorant possédant, après le traitement, une gamme d'absorption spectrale qui est essentiellement complémentaire de la gamme de sensibilité pré-5 dominante de sa couche d'émulsion associée. 21. Procédé de production d'images de transfert en couleur, selon la revendication 20, caractérisé par le fait que chacune des couches d'halogénure d'argent avec son colorant associé est séparée de la couche immédiatement voisine et de son 10 colorant associé par une couche intermédiaire polymère perméable aux solutions alcalines. 22. Procédé de production d'images de transfert en couleur, selon la revendication 21, dans lequel l'élément photosensible utilisé contient, comme couches essentielles dis- 15 posées en succession, une couche de support, une couche d'émulsion d'halogénure d'argent sensible au rouge à laquelle est associé un colorant cyan, une couche d'émulsion d'halogénure d'argent sensible au vert à laquelle est associé un colorant magenta, une couche d'émulsion d'halogénure d'argent sensible au bleu à 20 laquelle est associé un colorant jaune, chacun de ces colorants cyan, magenta et jaune étant un agent de développement de l'hào-génure d'argent, l'élément récepteur d'image contenant, comme couches essentielles disposées en succession, une couche polymère perméable aux solutions alcalines pouvant être teinte par 25 lesdits colorants, et une couche de support, l'une au moins des couches des éléments précités comprenant une dispersion de particules essentiellement insolubles dans l'eau, dont la taille moyenne est inférieure à environ 1 micron, cette dispersion comprenant un complexe à liaison hydrogène insoluble dans l'eau et 30 pouvant donner par dissociation une composition de traitement alcaline aqueuse d'un agent de développement d'halogénure d'argent du type 2,5-dihydroxyphényle et d'un polymère synthétique conçu en vue d'une liaison par l'hydrogène avec des groupes hydroxy de l'agent de développement de l'halogénure d'argent, 35 ce procédé étant caractérisé par le fait qu'il consiste à mettre en contact le complexe avec la composition de traitement alcaline aqueuse, après l'exposition du film, et à dissocier ainsi le complexe pour fournir l'agent de développement de l'halogénure d'argent du type 2,5-dihydroxyphényle et développer l'halogénure 40 d'argent exposé contenu dans la couche. 72 13808 60 21338.99 23. Procédé de production d'images de transfert en couleur selon la revendication 22, dans lequel le film utilisé comprend un moyen pour convertir le pH du film depuis un premier pH de traitement auquel les colorants cyan, magenta et jaune 5 sont diffusibles jusqu'àui second pH auquel lesdits colorants sont essentiellement non diffusibles, ce procédé étant caractérisé par le fait qu'il consiste à faire passer le film du premier pH précité à un second pH après un transfert notable conforme à l'image de colorant à partir de l'élément photosensible jusqu'à 10 l'élément récepteur d'image. 24. Procédé de production d'images de transfert en couleur selon la revendication 22, caractérisé par le fait que le complexe utilisé est un complexe de polyvinylpyrrolidone et de 4'-méthylphénylhydroquinone. 15 25. Procédé de production d'images de transfert en couleur selon la revendication 24, caractérisé par le fait que le complexe polyvinylpyrrolidone-4'-méthylphénylhydroquinone est disposé dans au moins l'une des couches d'émulsion respectivement sensiblœau rouge, au vert et au bleu, qui font partie 20 du film.